(57)【要約】  ａ）  遊離イソシアナート基又は遊離アミノ基及び／又はヒドロキシル基を有するフッ素変性されたポリウレタンプレポリマーの製造又は遊離ヒドロキシル基を有するフッ素変性されたポリオール混合物（結合剤）の製造、並びにｂ）  全体の系中でポリマー結合したフッ素含有量１〜４質量％を有するフッ素変性されたポリウレタン樹脂の製造、その際、１成分適用の場合には、工程ａ３）からのフッ素変性されたポリウレタンプレポリマーを空気湿度と、又は２成分適用の場合には、フッ素変性されたポリウレタンプレポリマー又はポリオール混合物（結合剤）を架橋剤成分（Ｄ）（硬化剤）、調製成分（Ｆ）（ｉｉ）と、場合により溶剤成分（Ｌ）（ｉｉｉ）並びに触媒の存在で反応させることにより得られた、改善された表面特性を有するフッ素変性された１成分又は２成分ポリウレタン樹脂に関する。本発明による１成分又は２成分ポリウレタン樹脂中に適当なフッ素化されたマクロモノマーを使用することにより、極めて低い表面張力及び極めて高い接触角を有する硬質の被覆系もしくは表面を製造できる。更に、このポリウレタン樹脂は公知の先行技術と比べて明らかにわずかな吸塵傾向を示す。【特許請求の範囲】
【請求項１】
ａ）  遊離イソシアナート基又は遊離アミノ基及び／又はヒドロキシル基を有するフッ素変性されたポリウレタンプレポリマー又は遊離ヒドロキシル基を有するフッ素変性されたポリオール混合物（結合剤）を製造し、その際、
ａ１）  イソシアナート基に対して反応性の２つ以上のアミノ基及び／又はヒドロキシル基を有しかつ５００〜２０００ダルトンの分子量を有するフッ素変性されたマクロモノマー（Ａ１）、イソシアナート基に対して反応性の２つ以上のヒドロキシル基を有しかつ５００〜６０００ダルトンの分子量を有する高分子量のポリオール成分（Ａ２）並びにイソシアナート基に対して反応性の２つ以上のヒドロキシル基を有しかつ５０〜４９９ダルトンの分子量を有する低分子量のポリオール成分（Ａ３）（ｉ）を、
同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉ）と、場合により溶剤成分（Ｌ）（ｉ）の存在で及び場合により触媒の存在で反応させるか、
又は
場合により、溶剤成分（Ｌ）（ｉ）の存在で及び場合により触媒の存在で混合し、
ａ２）  場合により、工程ａ１）からのフッ素変性されたポリウレタンプレポリマー又はポリオール混合物を、（環式）脂肪族及び／又は芳香族ポリオール及び／又はポリアミン及び／又はポリアミノアルコール及び／又は一般式（ＲＳｉＯ１．５）ｎ（式中、ｎ＝４、６、８、１０、１２、Ｒ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有しかつ２５０〜２５０００ダルトンの分子量を有する任意の有機基）の反応性の多面体のオリゴマーのポリシルセスキオキサン（ＰＯＳＳ）のグループから選択された、イソシアナート基に対して反応性の１つ以上のアミノ基及び／又はヒドロキシル基及び／又はヒドロキシル基に対して反応性の１つ以上のイソシアナート基を有しかつ５０〜２５００ダルトンの分子量を有する、場合によりフッ素変性された官能化成分（Ｃ）（ｉ）と反応させ、
ａ３）  工程ａ１）又はａ２）からのフッ素変性されたポリウレタンプレポリマー又はポリオール混合物に、調製成分（Ｆ）（ｉ）を添加し、
並びに最終的に
ｂ）  １成分適用の場合には工程ａ３）からのフッ素変性されたポリウレタンプレポリマーを空気湿度と、又は２成分適用の場合には工程ａ３）からのフッ素変性されたポリウレタンプレポリマー又はポリオール混合物（結合剤）を架橋剤成分（Ｄ）（硬化剤）、調製成分（Ｆ）（ｉｉ）と場合により溶剤成分（Ｌ）（ｉｉｉ）並びに触媒の存在で反応させ、かつその際、架橋剤成分（Ｄ）として工程ａ３）からのポリオール混合物の場合には、同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉｉｉ）を使用し、ポリウレタンプレポリマーの場合には、ポリイソシアナート成分（Ｂ）（ｉｉｉ）又はイソシアナート基に対して反応性の２つ以上のヒドロキシル基を有しかつ５０〜４９９ダルトンの分子量を有する低分子量のポリオール成分（Ａ３）（ｉｉ）及び／又はイソシアナート基に対して反応性の２つ以上の（環式）脂肪族又は芳香族アミノ基を有しかつ５０〜５００ダルトンの分子量を有する低分子量のポリアミン成分（Ｅ）を使用することにより、全体の系で１〜４質量％のポリマー結合したフッ素含有量を含有するフッ素変性されたポリウレタン樹脂を製造すること
により得られる、改善された表面エネルギーを有するフッ素変性された１成分又は２成分ポリウレタン樹脂。
【請求項２】
ｃ１）  一般式
ＣＦ３−（ＣＦ２）ｘ−（ＣＨ２）ｙ−ＯＨ
［式中、ｘ＝３〜２０、及びｙ＝１〜６］
の末端メチレン基を有するペルフルオロアルキルアルコール（炭化水素スペーサー）又は一般式
ＣＦ３ＣＦ２ＣＦ２Ｏ−ＣＦ（ＣＦ３）ＣＦ２Ｏ）ｚ−ＣＦ（ＣＦ３）ＣＨ２−ＯＨ
［式中、ｚ＝１〜１０］のヘキサフルオロプロペンオキシド（ＨＦＰＯ）−オリゴマー−アルコール又はイソシアナート基に対して反応性の１つのヒドロキシル基を有しかつ２５０〜５０００ダルトンの分子量のこれらの混合物からなるフルオロアルコール成分（Ａ４）を、同じ又は異なる反応性の２つ以上の（環式）脂肪族又は芳香族イソシアナート基を有する少なくとも１種のジイソシアナート、ポリイソシアナート、ポリイソシアナート誘導体又はポリイソシアナート同族体からなるポリイソシアナート成分（Ｂ）（ｉｉ）と、場合により溶剤成分（Ｌ）（ｉｉ）の存在で及び場合により触媒の存在で反応させ、
ｃ２）  場合により工程ｃ１）からの前付加物を、（環式）脂肪族及び／又は芳香族ポリオール及び／又はポリアミン及び／又はポリアミノアルコールのグループから選択されるイソシアナート基に対して反応性の２つ以上のアミノ基及び／又はヒドロキシル基を有しかつ５０〜５００ダルトンの分子量を有する官能化成分（Ｃ）（ｉｉ）と完全に反応させる
ことによりフッ素変性されたマクロモノマー（Ａ１）を製造することを特徴とする、請求項１記載のフッ素変性されたポリウレタン樹脂
【請求項３】
フッ素変性されたマクロモノマー（Ａ１）として、単官能性のペルフルオロアルキルアルコール、イソホロンジイソシアナート又はトルエンジイソシアナート及びジエタノールアミンとからなる単峰性分子量分布を有する反応生成物もしくはマクロモノマーを使用することを特徴とする、請求項１又は２記載のフッ素変性されたポリウレタン樹脂。
【請求項４】
フッ素変性されたマクロモノマー（Ａ１）として、
ｉ）  ペルフルオロアルケン及びジエタノールアミン、有利に一般式
ＣＦ３−（ＣＦ２）ｘ−ＣＨ＝ＣＨ２
［式中、ｘ＝３〜２０］
の、末端にメチレン基を有するペルフルオロアルキルアルケン（炭化水素スペーサー）、及び／又は
ｉｉ）  アルキル（ペル）フルオロ（メタ）アクリラート及び／又は（ペル）フルオロアルキル（メタ）アクリラート及び／又は（ペル）フルオロアルキル−（ペル）フルオロ（メタ）アクリラート及びジエタノールアミン、及び／又は
ｉｉｉ）  （ペル）フルオロアルキルアルキレンオキシド及びＮ−メチルエタノールアミン又はジエタノールアミンと有利に一般式
ＣＦ３−（ＣＦ２）ｘ−ＣＨ２−Ｃ２Ｈ３Ｏ
［式中、ｘ＝３〜２０］の（ペル）フルオロアルキルアルキレンオキシドとの、場合により溶剤含有の反応生成物を使用することを特徴とする、請求項１記載のフッ素変性されたポリウレタン樹脂。
【請求項５】
高分子量のポリオール成分（Ａ２）として、（疎水性に変性された）ポリアルキレングリコール、脂肪族又は芳香族ポリエステル、ポリカプロラクトン、ポリカーボネート、ヒドロキシ官能性マクロモノマー及びテレケル、例えばα，ω−ポリメタクリラートジオール、α，ω−ジヒドロキシアルキルポリジメチルシロキサン、ヒドロキシ官能性エポキシ樹脂、ヒドロキシ官能性ケトン樹脂、ヒドロキシ官能性ポリスルフィド、ヒドロキシ官能性トリグリセリド、ビスエポキシドと不飽和脂肪酸とをベースとする酸化乾燥するアルキド樹脂又はこれらの混合物を使用することを特徴とする、請求項１から４までのいずれか１項記載のフッ素変性されたポリウレタン樹脂。
【請求項６】
成分（Ａ２）として、５００〜３０００ダルトンの分子量を有する、線状もしくは二官能性の（疎水性に変性された）ポリエーテルポリオール及び／又はポリエステルポリオール及び／又はポリカプロラクトンポリオール及び／又はポリカーボネートポリオール及び／又はα，ω−ポリメタクリラートジオールを使用することを特徴とする、請求項１から４までのいずれか１項記載のフッ素変性されたポリウレタン樹脂。
【請求項７】
成分（Ａ３）（ｉ）及び（Ａ３）（ｉｉ）として１，４−ブタンジオール及び／又は２−メチル−１，３−プロパンジオール及び／又は２，２−ジメチル−１，３−プロパンジオールを使用することを特徴とする、請求項１から６までのいずれか１項記載のフッ素変性されたポリウレタン樹脂。
【請求項８】
成分（Ｂ）（ｉ）及び／又は（Ｂ）（ｉｉ）及び／又は（Ｂ）（ｉｉｉ）として、二官能性ポリイソシアナート誘導体もしくは少なくとも三官能性の脂肪族又は芳香族ポリイソシアナートと、場合により一般式（ＲＳｉＯ１．５）ｎ（式中、ｎ＝４、６、８、１０、１２及びＲ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有する任意の有機基）の場合によりフッ素変性されたアミノ官能性の多面体のオリゴマーポリシルセスキオキサン（ＰＯＳＳ）との反応生成物を使用することを特徴とする、請求項１から７までのいずれか１項記載のフッ素変性されたポリウレタン樹脂。
【請求項９】
成分（Ｃ）（ｉ）が、一般式（ＲＳｉＯ１．５）８（式中、Ｒ＝アミノプロピル及び／又はイソシアナトプロピル及び場合によりＣＨ２ＣＨ２ＣＦ２ＣＦ２ＣＦ２ＣＦ２ＣＦ２ＣＦ３及び／又はＨ及び／又はＣ１〜Ｃ２５−アルキル及び／又はＣ３〜Ｃ２５−シクロアルキル及び／又はＣ６〜Ｃ３０−アリール及び／又は（ＣＨ２）３（ＯＣＨ２ＣＨ２）ｎＯＭｅ及び／又はエポキシプロピル及び／又はジメトキシシリルオキシ及び／又はメタクリロイルオキシプロピル及び／又はトリエトキシシリルプロピル）の反応性の多面体のオリゴマーのポリシルセスキオキサン（ＰＯＳＳ）であることを特徴とする、請求項１から８までのいずれか１項記載のフッ素変性されたポリウレタン樹脂。
【請求項１０】
成分（Ｃ）（ｉ）として、一般式
（ＲａＸｂＳｉＯ１．５）ｍ
［式中、ａ＝０又は１、
ｂ＝０又は１、
ａ＋ｂ＝１、
ｍ＝４、６、８、１０、１２、
並びに
Ｒ＝水素原子、アルキル基、シクロアルキル基、アルケニル基、シクロアルケニル基、アルキニル基、シクロアルキニル基又はポリマー単位（これはそれぞれ置換されているか又は非置換である）又はポリマー単位又は架橋単位を介して結合されている他の官能化された多面体のオリゴマーのケイ素−酸素クラスター単位、
Ｘ＝オキシ基、ヒドロキシ基、アルコキシ基、カルボキシ基、シリル基、アルキルシリル基、アルコキシシリル基、シロキシ基、アルキルシロキシ基、アルコキシシロキシ基、シリルアルキル基、アルコキシシリルアルキル基、アルキルシリルアルキル基、ハロゲン基、エポキシ基、エステル基、フルオロアルキル基、イソシアナート基、ブロックトイソシアナート基、アクリラート基、メタクリラート基、ニトリル基、アミノ基、ホスフィン基、ポリエーテル基又はタイプＸのような基を少なくとも１つ有するタイプＲの置換基を表し、
タイプＲの置換基並びにタイプＸの置換基は同じ又は異なる］の反応性の多面体のオリゴマーのポリシルセスキオキサン（ＰＯＳＳ）を使用することを特徴とする、請求項１から９までのいずれか１項記載のフッ素変性されたポリウレタン樹脂。
【請求項１１】
低分子量のポリアミン成分（Ｅ）として、（環式）脂肪族及び／又は芳香族ポリアミン及び／又はアミノアルコールを使用することを特徴とする、請求項１から１０までのいずれか１項記載のフッ素変性されたポリウレタン樹脂。
【請求項１２】
低分子量のポリアミン成分（Ｅ）として、アルジミン及び／又はケチミン及び／又はエナミンをベースとする潜在的硬化剤を使用することを特徴とする、請求項１から１０までのいずれか１項記載のフッ素変性されたポリウレタン樹脂。
【請求項１３】
調製成分（Ｆ）（ｉ）及び（Ｆ）（ｉｉ）として消泡剤、脱気剤、潤滑剤、レベリング剤、分散剤、基材湿潤剤、疎水化剤、流動性付与剤、凝集助剤、艶消し剤、定着剤、凍結防止剤、酸化防止剤、ＵＶ安定剤、殺菌剤、殺真菌剤、他のポリマー並びに充填剤、顔料、ナノ粒子又はこれらの適当な組合せを使用することを特徴とする、請求項１から１２までのいずれか１項記載のフッ素変性されたポリウレタン樹脂。
【請求項１４】
工程ａ）において成分（Ａ１）、（Ａ２）、（Ａ３）（ｉ）及び（Ｂ）（ｉ）のＮＣＯ／ＯＨ当量比を０．５〜１０．０、有利に１．５〜６．０の値に調節することを特徴とする、請求項１から１３までのいずれか１項記載のフッ素変性されたポリウレタン樹脂。
【請求項１５】
工程ｃ１）において成分（Ａ４）及び（Ｂ）（ｉｉ）のＮＣＯ／ＯＨ当量比を１．９〜２．１に調節し、工程ｃ２）において工程ｃ１）からの前付加物中の成分及び（Ｃ）（ｉｉ）のＮＣＯ／ＯＨ＋ＮＨ当量比を０．９５〜１．０５に調節することを特徴とする、請求項１から１４までのいずれか１項記載のフッ素変性されたポリウレタン樹脂。
【請求項１６】
工程ｂ）において結合剤及び硬化剤のＮＣＯ／ＯＨ当量比を１．０〜２．０、有利に１．０〜１．５の値に調節することを特徴とする、請求項１から１５までのいずれか１項記載のフッ素変性されたポリウレタン樹脂。
【請求項１７】
反応工程ａ）、ｂ）及びｃ）を、成分（Ａ）及び（Ｂ）に対して、ポリイソシアナートの重付加反応のために通常の触媒０．０１〜１質量％の存在で実施することを特徴とする、請求項１から１６までのいずれか１項記載のフッ素変性されたポリウレタン樹脂。
【請求項１８】
工程ａ）において、成分（Ａ１）、（Ａ２）、（Ａ３）（ｉ）、（Ｂ）（ｉ）及び（Ｃ）（ｉ）からなるフッ素変性されたポリウレタンプレポリマー又はポリオール混合物の固体含有量を、成分（Ａ１）、（Ａ２）、（Ａ３）（ｉ）、（Ｂ）（ｉ）、場合により（Ｃ）（ｉ）、（Ｆ）（ｉ）、場合により（Ｌ）（ｉ）及び場合により（Ｌ）（ｉｉｉ）からなる結合剤の全体の量に対して、２５〜１００質量％、有利に５０〜７５質量％に調節することを特徴とする、請求項１から１７までのいずれか１項記載のフッ素変性されたポリウレタン樹脂。
【請求項１９】
工程ｂ）において、成分（Ｂ）（ｉｉｉ）もしくは（Ｂ）（ｉｉｉ）又は（Ａ３）（ｉｉ）及び／又は（Ｅ）からなる架橋剤成分の固体含有量を、成分（Ｂ）（ｉｉｉ）又は（Ａ３）（ｉｉ）及び／又は（Ｅ）、（Ｆ）（ｉｉ）及び場合により（Ｌ）（ｉｉｉ）からなる硬化剤（Ｄ）の全体の量に対して２５〜１００質量％、有利に５０〜７５質量％に調節することを特徴とする、請求項１から１８までのいずれか１項記載のフッ素変性されたポリウレタン樹脂。
【請求項２０】
成分（Ａ）、（Ｂ）、（Ｃ）及び（Ｅ）からなるポリウレタンプレポリマーは１００００〜１０００００ダルトンの平均分子量（数平均）を有することを特徴とする、請求項１から１９までのいずれか１項記載のフッ素変性されたポリウレタン樹脂。
【請求項２１】
ａ）  フッ素変性されたポリウレタンプレポリマー又はポリオール混合物（結合剤）を、
ａ１）  成分（Ａ１）、（Ａ２）及び（Ａ３）（ｉ）を成分（Ｂ）（ｉ）と、場合により溶剤成分（Ｌ）（ｉ）の存在で及び場合により触媒の存在で反応させ、その際、成分（Ａ１）、（Ａ２）、（Ａ３）（ｉ）のヒドロキシル基は部分的に又は完全に成分（Ｂ）（ｉ）のイソシアナート基と反応させるか、又は場合により溶剤成分（Ｌ）（ｉ）の存在で及び場合により触媒の存在で混合し、
ａ２）  場合により工程ａ１）からのフッ素変性されたポリウレタンプレポリマー又はポリオール混合物をなお場合によりフッ素変性された官能化成分（Ｃ）（ｉ）と反応させ、
ａ３）  工程ａ１）又はａ２）からのフッ素変性されたポリウレタンプレポリマー又はポリオール混合物に調製成分（Ｆ）（ｉ）を添加し、その際、この調製成分を単独で又は一緒に、個々の成分の反応又は混合の前、その間又はその後で添加することにより製造し、
ｂ）  フッ素変性されたポリウレタン樹脂を、１成分適用の場合には、工程ａ３）からのフッ素変性されたポリウレタンプレポリマーを空気湿度と、又は２成分適用の場合には、工程ａ３）からのフッ素変性されたポリウレタンプレポリマー又はポリオール混合物（結合剤）を架橋剤成分（Ｄ）（硬化剤）、調製成分（Ｆ）（ｉｉ）及び場合により溶剤成分（Ｌ）（ｉｉｉ）と、場合により触媒の存在で反応させ、その際、架橋剤成分（Ｄ）として、ポリオール混合物の場合に、ポリイソシアナート成分（Ｂ）（ｉｉｉ）を使用し、ポリウレタンプレポリマーの場合にポリイソシアナート成分（Ｂ）（ｉｉｉ）又は低分子量のポリオール成分（Ａ３）（ｉｉ）及び／又は低分子量のポリアミン成分（Ｅ）を使用し、前記調節成分を単独で又は一緒に、個々の成分の混合の前、その間又はその後で添加することにより製造する
ことを特徴とする、請求項１から２０までのいずれか１項記載のフッ素変性されたポリウレタン樹脂の製造方法。
【請求項２２】
ｃ１）  フルオロアルコール成分（Ａ４）をポリイソシアナート成分（Ｂ）（ｉｉ）と場合により溶剤成分（Ｌ）（ｉｉ）の存在で及び場合により触媒の存在で反応させ、その際、成分（Ａ４）と（Ｂ）（ｉｉ）との反応条件及び選択性を、成分（Ｂ）（ｉｉ）のイソシアナート基の１つだけが成分（Ａ４）と反応するように選択し、引き続き
ｃ２）  場合により工程ｃ１）からの前付加物を官能化成分（Ｃ）（ｉｉ）と完全に反応させ、その際、成分（Ｃ）（ｉｉ）の反応条件及び選択性を、成分（Ｃ）（ｉｉ）の反応性の基の１つだけが前付加物の１つ又は複数の有利イソシアナート基と反応するように選択する
ことによりフッ素変性されたマクロモノマー（Ａ１）を製造することを特徴とする、請求項２１記載の方法。
【請求項２３】
反応工程ａ１）及びａ２）を４０〜１２０℃、有利に５０〜１１０℃の温度で実施することを特徴とする、請求項２０から２２までのいずれか１項記載の方法。
【請求項２４】
反応工程ａ３）及びｂ）を１０〜６０℃、有利に２０〜５０℃の温度で実施することを特徴とする、請求項２０から２３までのいずれか１項記載の方法。
【請求項２５】
反応工程ｃ１）及びｃ２）を−２０〜５０℃、有利に０〜３０℃の温度で実施することを特徴とする、請求項２０から２４までのいずれか１項記載の方法。
【請求項２６】
建築分野又は工業分野において、鉱物性及び非鉱物性の下地、例えば
・  無機表面、
例えば、全ての種類の多孔性、吸収性、粗面及び研磨された建築資材及び建築材料（例えば、コンクリート、漆喰、ケイ酸及びケイ酸塩、人工石、天然石（例えば、花崗岩、大理石、砂岩、粘板岩、蛇紋岩）、粘土、セメント、レンガ）並びにエナメル、充填剤及び顔料、ガラス、セラミック、金属及び金属合金、
・  有機表面、
例えば、木及び木材、ベニア、ガラス繊維強化プラスチック（ＧＦＫ）、プラスチック、皮革、天然繊維、全ての種類の極性有機ポリマー、複合材料
の持続的な撥油性及び撥水性の表面処理もしくは表面変性のための、請求項１から２０までのいずれか１項記載のフッ素変性されたポリウレタン樹脂の使用。
【請求項２７】
建築分野、例えば
・  落書き防止／防汚コーティング
・  イージークリーンコーティング
・  全ての種類の他の被覆（例えばバルコニー被覆、屋根（瓦）被覆、焼き付け塗料、ペイント及び塗料、ファッサードペイント、床用被覆、軽量、中量及び重量負荷可能な工業用床、公園地盤被覆、スポーツ用床）
・  シーリング
・  コンクリート完成部品
・  コンクリート成形品
・  タイル及び目地
・  接着剤及び封止剤
・  防音壁
・  防食
・  漆喰及び装飾漆喰
・  断熱複合材料系（ＷＤＶＳ）及び断熱系（ＷＤＳ）
において、持続的な撥油性及び撥水性の表面処理もしくは表面変性のための、請求項１から２０までのいずれか１項記載のフッ素変性されたポリウレタン樹脂の使用。
【請求項２８】
・  自動車工業
・  コイルコーティング
・  焼き付け塗料
・  ガラス繊維及びガラス表面
・  セラミック及び衛生用セラミック
・  皮革仕上げ
・  表面変性された充填剤及び顔料
・  紙被覆
・  風力装置のロータ
・  船舶用塗料
の分野における、請求項１から１９までのいずれか１項記載のフッ素変性されたポリウレタン樹脂の使用。
【請求項２９】
建築分野又は工業分野において、コンクリート、例えば
・  コンクリート完成部品
・  コンクリート成形品
・  現場打ちコンクリート
・  ショットクリート
・  レディーミックスコンクリート
の材料疎水化／疎油化のための、請求項１から１９までのいずれか１項記載のフッ素変性されたポリウレタン樹脂の使用。
【発明の詳細な説明】
【技術分野】
【０００１】
本発明の主題は、優れた持続的な防汚性及び撥水性の表面特性並びに極めて良好な材料特性及び加工特性を有するフッ素変性された１成分又は２成分ポリウレタン樹脂、その製造方法及びその使用である。
【０００２】
ポリイソシアナート及びイソシアナート反応性成分、例えば高分子量のポリオールからなるポリウレタン樹脂をベースとする高性能被覆材料は、一般に公知である。この被覆材料は極めて良好な材料特性を示すが、高い表面エネルギーを有し、従って容易に清浄化できない。
【０００３】
防汚性及び撥水性コーティングの需要が増大することにより、被覆系に混合（例えばWO 99/26994に記載）されるか又は被覆系上に可逆的に塗布（DE 100 63 431 C1参照）されるフッ素含有組成物が開発された。
【０００４】
側鎖でフッ素化された構成ブロック（ジオール成分）をポリウレタンマトリックス中へ適切に組み込むことによりポリウレタン系を化学的変性することによって、フッ素化された化合物の特別な表面特性と、ベース−ポリウレタンの個々の特性とを合わせて、防汚性及び撥水性の特性を生じさせかつ改善された清浄化性を生じさせることが可能である。この場合、高価なことが多いフッ素化合物を少量だけ必要として、所望の表面特性が達成されることは有利であることが明らかである。
【０００５】
フッ素変性にもかかわらず一般的な硬化系との相容性も付与される。
【０００６】
フッ素化されたポリウレタン系及び被覆の表面特性を変性するための、例えば疎油化もしくは疎水化のためのその使用は、前記特許文献から既に以前から公知である。
【０００７】
EP 0 405 534 A1には、石材表面の処理のための、ヒドロキシ官能性の（ペル）フルオロポリエーテルを含有するポリウレタンが記載されているが、このポリウレタンは耐久性の塗膜を形成ない。
【０００８】
疎油化及び疎水化のために高い蒸気透過率を有する、ペルフルオロアルキルアクリラート又は−メタクリラートをベースとするフッ素化されたポリマーで被覆された親水性ポリウレタン塗膜は、WO 97/36951 A1から公知である。
【０００９】
US 4,504,401 B1は、繊維製品、例えばカーペットの防汚仕上げのための、低分子のペルフルオロアルキル基含有のウレタンを開示している。
【００１０】
このEP 0 702 041 A1には、フッ素化されたモノアルコールで変性されたアロファナート及びイソシアヌラート基を有するポリイソシアナートが記載されていて、このポリイソシアナートは１成分又は２成分被覆系のための組成において１９．４〜４３．７Ｄｙｎｅｓ／ｃｍの表面エネルギーを有する。
【００１１】
EP 0 719 809 A1には、類似のフッ素変性されたポリイソシアナート並びに他のフッ素化されていないポリイソシアナートとのブレンドが開示されていて、その際、このフッ素は１個以上のヒドロキシル基を有するフッ素成分を介して導入される。被覆組成物中で使用することにより、EP 0 702 041 A1に記載されているような表面エネルギーを有する塗膜が生じる。
【００１２】
１個以上のヒドロキシル基を有するフッ素含有ポリオールと、アロファナート構造及びイソシアヌラート構造を有するポリイソシアナートとから、４：１〜１：１０の分子量比でなるフッ素変性されたウレタン系は、EP 0 566 037 A2から公知である。この系は、硬化剤成分として使用され、透明な塗膜を生じる。
【００１３】
DE 195 47 448 A1によると、フッ素化されたアルコールと、フッ素化されていないポリオールと、ブロックトポリイソシアナート並びに少なくとも１種のアミン架橋剤とをベースとする摩擦が減少された耐摩耗性のウレタン被覆組成物が開示されている。ブロックトポリイソシアナートに基づき、この被覆組成物は予め１２０℃を越えて加熱しなければならず、その後にポリアミン成分を用いて架橋を行うことができる。
【００１４】
（ペル）フルオロポリエーテル（ＰＦＰＥ）をベースとするコーティング用の組成物は、EP 1 116 759 A1に記載されている。この組成物は、溶剤の他に二官能性（ペル）フルオロポリエーテルジオールをＩＰＤＩ−トリマーと組み合わせて含んでいる。この（ペル）フルオロポリエーテルは、この明細書においては側鎖側に組み込まれていない。
【００１５】
モノマー、もしくはブロックされた形のポリイソシアナートのようなマクロモノマー、親水性アルコール又はチオール成分、単官能性及び二官能性のヒドロキシ（ペル）フルオロポリエーテルアルコール、並びに単官能性（ペル）フルオロアルキルアルコール並びに化学的に架橋可能なアルコール成分もしくはチオールから製造されたフッ素化された分枝鎖のオリゴウレタンは、EP 1 059 319 A2明細書に開示されている。ここでも、（ペル）フルオロポリエーテル化合物は側鎖側に組み込まれていない。
【００１６】
従って、本発明の根底をなす課題は、多様な適用領域に対した、鉱物性及び非鉱物性の下地の持続的な撥油性及び撥水性の表面処理もしくは表面変性のための、改善された表面特性を有するフッ素変性された１成分又は２成分ポリウレタン樹脂を開発することであり、前記ポリウレタン樹脂は上記の先行技術の欠点を有しておらず、良好な実用特性を有し、かつ同時に経済的、環境的及び生理的な観点を考慮して製造することができることである。
【００１７】
前記課題は、本発明の場合に、
ａ）  遊離イソシアナート基又は遊離アミノ基及び／又はヒドロキシル基を有するフッ素変性されたポリウレタンプレポリマー又は遊離ヒドロキシル基を有するフッ素変性されたポリオール混合物（結合剤）を製造し、その際、
ａ１）  イソシアナート基に対して反応性の２つ以上のアミノ基及び／又はヒドロキシル基を有しかつ５００〜２０００ダルトンの分子量を有するフッ素変性されたマクロモノマー（Ａ１）、イソシアナート基に対して反応性の２つ以上のヒドロキシル基を有しかつ５００〜６０００ダルトンの分子量を有する高分子量のポリオール成分（Ａ２）、並びにイソシアナート基に対して反応性の２つ以上のヒドロキシル基を有しかつ５０〜４９９ダルトンの分子量を有する低分子量のポリオール成分（Ａ３）（ｉ）を、
同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉ）と、場合により溶剤成分（Ｌ）（ｉ）の存在で、かつ場合により触媒の存在で反応させるか、
又は、場合により溶剤成分（Ｌ）（ｉ）の存在で、かつ場合により触媒の存在で混合し、
ａ２）  場合により、工程ａ１）からのフッ素変性されたポリウレタンプレポリマー又はポリオール混合物を、（環式）脂肪族及び／又は芳香族ポリオール及び／又はポリアミン及び／又はポリアミノアルコール及び／又は一般式（ＲＳｉＯ１．５）ｎ（式中、ｎ＝４、６、８、１０、１２、Ｒ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有しかつ２５０〜２５０００ダルトンの分子量を有する任意の有機基）の反応性の多面体のオリゴマーのポリシルセスキオキサン（ＰＯＳＳ）のグループから選択された、イソシアナート基に対して反応性の１つ以上のアミノ基及び／又はヒドロキシル基及び／又はヒドロキシル基に対して反応性の１つ以上のイソシアナート基を有しかつ５０〜２５００ダルトンの分子量を有する、場合によりフッ素変性された官能化成分（Ｃ）（ｉ）と反応させ、
ａ３）  工程ａ１）又はａ２）からのフッ素変性されたポリウレタンプレポリマー又はポリオール混合物に、調製成分（Ｆ）（ｉ）を添加し、
並びに最終的に
ｂ）  １成分適用の場合には工程ａ３）からのフッ素変性されたポリウレタンプレポリマーを空気湿度と、又は２成分適用の場合には工程ａ３）からのフッ素変性されたポリウレタンプレポリマー又はポリオール混合物（結合剤）を架橋剤成分（Ｄ）（硬化剤）、調製成分（Ｆ）（ｉｉ）と場合により溶剤成分（Ｌ）（ｉｉｉ）並びに触媒の存在で反応させ、かつその際、架橋剤成分（Ｄ）として工程ａ３）からのポリオール混合物の場合には、同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉｉｉ）を使用し、ポリウレタンプレポリマーの場合には、ポリイソシアナート成分（Ｂ）（ｉｉｉ）又はイソシアナート基に対して反応性の２つ以上のヒドロキシル基を有しかつ５０〜４９９ダルトンの分子量を有する低分子量のポリオール成分（Ａ３）（ｉｉ）及び／又はイソシアナート基に対して反応性の２つ以上の（環式）脂肪族又は芳香族アミノ基を有しかつ５０〜５００ダルトンの分子量を有する低分子量のポリアミン成分（Ｅ）を使用することにより、全体の系で１〜４質量％のポリマー結合したフッ素含有量を含有するフッ素変性されたポリウレタン樹脂を製造することにより製造された、改善された表面特性を有するフッ素変性された１成分又は２成分ポリウレタン樹脂を提供することにより解決される。
【００１８】
意外にも、１成分又は２成分ポリウレタン樹脂中に適当なフッ素化されたマクロモノマーを使用することにより、硬質な被覆系もしくは極めて低い臨界表面張力γｃ（１８．６ｍＮ／ｍを有するテフロンよりも低い）を有する表面及び極めて高い接触角θ（１１１゜を有するテフロン（Ｒ）の範囲内）が得られるだけでなく、これは更に公知の先行技術と比較してもなお明らかに低下された吸塵傾向（dirt pickup）を有することが見出された。この特性プロフィールは、既に極めてわずかなフッ素含有量（調製された全体の系に対して１〜４質量％）もしくは極めて少量のフッ素化されたマクロモノマーを用いて達成される。このために重要なのは、１成分又は２成分ポリウレタン樹脂が共有結合したフッ素化された側鎖を有することであり、この側鎖は適当なマクロモノマーによって導入することができる。更に、フッ素変性された１成分又は２成分ポリウレタン樹脂は、なお溶剤不含で又は少ない溶剤で製造できることは予測されなかった。
【００１９】
改善された表面特性を有する本発明によるフッ素変性された１成分又は２成分ポリウレタン樹脂は、多工程製造方法により定義される。
【００２０】
反応工程ａ）において、遊離イソシアナート基及び／又は遊離アミノ基及び／又はヒドロキシル基を有するフッ素変性されたポリウレタンプレポリマー又はフッ素変性されたポリオール混合物は、工程ａ１）において、フッ素変性されたマクロモノマー（Ａ１）を高分子量のポリオール成分（Ａ２）並びに低分子量のポリオール成分（Ａ３）（ｉ）と一緒に、ポリイソシアナート成分（Ｂ）（ｉ）と、場合により溶剤成分（Ｌ）（ｉ）及び触媒の存在で反応させるか、又はフッ素変性されたマクロモノマー（Ａ１）と、高分子量のポリオール成分（Ａ２）と、低分子量のポリオール成分（Ａ３）（ｉ）とを、場合による溶剤成分（Ｌ）（ｉ）及び触媒の存在で混合することにより製造される。場合により、工程ａ１）からのフッ素変性されたポリウレタンプレポリマー又はポリオール混合物を、場合によりフッ素変性された官能化成分（Ｃ）（ｉ）と反応させることができる。引き続くａ３）において、工程ａ１）又はａ２）からのフッ素変性されたポリウレタンプレポリマー又はポリオール混合物に、調製成分（Ｆ）（ｉ）を添加する。
【００２１】
工程ｂ）によるフッ素変性されたポリウレタン樹脂の引き続く製造は、１成分適用の場合には工程ａ３）からのフッ素変性されたポリウレタンプレポリマーを空気湿度と、又は２成分適用の場合には工程ａ３）からのフッ素変性されたポリウレタンプレポリマー又はポリオール混合物（結合剤）を架橋剤成分（Ｄ）（硬化剤）、調製成分（Ｆ）（ｉｉ）と、場合により溶剤成分（Ｌ）（ｉｉｉ）並びに触媒の存在で反応させることにより行われる。架橋剤成分（Ｄ）として、工程ａ3）からのポリオール混合物の場合には、ポリイソシアナート成分（Ｂ）（ｉｉｉ）が使用され、一方で、ポリウレタンプレポリマーの場合にはポリイソシアナート成分（Ｂ）（ｉｉｉ）又は低分子量のポリオール成分（Ａ３）（ｉｉ）及び／又は低分子量のポリアミン成分（Ｅ）が使用される。
【００２２】
ｃ１）  一般式
ＣＦ３−（ＣＦ２）ｘ−（ＣＨ２）ｙ−ＯＨ
［式中、ｘ＝３〜２０、及びｙ＝１〜６］
の末端メチレン基を有するペルフルオロアルキルアルコール（炭化水素スペーサー）又は一般式
ＣＦ３ＣＦ２ＣＦ２Ｏ−ＣＦ（ＣＦ３）ＣＦ２Ｏ）ｚ−ＣＦ（ＣＦ３）ＣＨ２−ＯＨ
［式中、ｚ＝１〜１０］のヘキサフルオロプロペンオキシド（ＨＦＰＯ）−オリゴマー−アルコール又はイソシアナート基に対して反応性の１つのヒドロキシル基を有しかつ２５０〜５０００ダルトンの分子量を有するものの混合物からなるフルオロアルコール成分（Ａ４）を、同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉｉ）と、場合により溶剤成分（Ｌ）（ｉｉ）の存在で及び場合により触媒の存在で反応させ、
ｃ２）  場合により工程ｃ１）からの前付加物を、（環式）脂肪族及び／又は芳香族ポリオール及び／又はポリアミン及び／又はポリアミノアルコールのグループから選択されるイソシアナート基に対して反応性の２つ以上のアミノ基及び／又はヒドロキシル基を有しかつ５０〜５００ダルトンの分子量を有する官能化成分（Ｃ）（ｉｉ）と完全に反応させること
により製造されたフッ素変性されたマクロモノマー（Ａ１）を使用するのが有利である。
【００２３】
本発明の範囲内で、フッ素変性されたマクロモノマー（Ａ１）として、
ｉ）  ペルフルオロアルケン及びジエタノールアミンと、有利に一般式
ＣＦ３−（ＣＦ２）ｘ−ＣＨ＝ＣＨ２
［式中、ｘ＝３〜２０］
の末端にメチレン基を有するペルフルオロアルキルアルケン（炭化水素スペーサー）、及び／又は
ｉｉ）  アルキル（ペル）フルオロ（メタ）アクリラート及び／又は（ペル）フルオロアルキル（メタ）アクリラート及び／又は（ペル）フルオロアルキル−（ペル）フルオロ（メタ）アクリラートと、ジエタノールアミン、及び／又は
ｉｉｉ）  （ペル）フルオロアルキルアルキレンオキシドと、Ｎ−メチルエタノールアミン又はジエタノールアミンと有利に一般式
ＣＦ３−（ＣＦ２）ｘ−ＣＨ２−Ｃ２Ｈ３Ｏ
［式中、ｘ＝３〜２０］の（ペル）フルオロアルキルアルキレンオキシドとの、場合により溶剤含有の反応生成物を使用することもできる。
【００２４】
有利に、フッ素変性されたマクロモノマー（Ａ１）として、単官能性ペルフルオロアルキルアルコール、イソホロンジイソシアナート又はトルエンジイソシアナート及びジエタノールアミンからなる単峰性の分子量分布を有する反応生成物もしくはマクロモノマーが使用される。
【００２５】
高分子量のポリオール成分（Ａ２）は、イソシアナート基に対して反応性の２つ以上のヒドロキシル基を有しかつ５００〜６０００ダルトンの平均分子量（数平均）を有するポリマーのポリオールからなる。適当なポリマーのポリオールとして、例えば（疎水性に変性された）ポリアルキレングリコール、脂肪族又は芳香族ポリエステル、ポリカプロラクトン、ポリカーボネート、ヒドロキシ官能性マクロモノマー及びテレケル（Telechele）、例えばα，ω−ポリメタクリラートジオール、α，ω−ジヒドロキシアルキルポリジメチルシロキサン、ヒドロキシ官能性エポキシ樹脂、ヒドロキシ官能性ケトン樹脂、ヒドロキシ官能性ポリスルフィド、ヒドロキシ官能性トリグリセリド、ビスエポキシドと不飽和脂肪酸とをベースとする酸化乾燥するアルキド樹脂又はこれらの適当な混合物を使用することができる。有利に、５００〜３０００ダルトンの分子量を有する線状もしくは二官能性（疎水性に変性された）ポリエーテル−及び／又はポリエステル−及び／又はポリカプロラクトン−及び／又はポリカーボネート−ポリオール及び／又はα，ω−ポリメタクリラートジオールが使用される。
【００２６】
低分子量のポリオール成分（Ａ３）（ｉ）及び（Ａ３）（ｉｉ）は、ポリイソシアナートに対して反応性の２つ以上のヒドロキシ基を有しかつ５０〜４９９ダルトンの平均分子量を有するポリオールからなる。適当な低分子量のポリオールとして、例えば１，２−エタンジオールもしくはエチレングリコール、１，２−プロパンジオールもしくは１，３−プロピレングリコール、１，３−プロパンジオールもしくは１，３−プロピレングリコール、１，４−ブタンジオールもしくは１，４−ブチレングリコール、１，６−ヘキサンジオールもしくは１，６−ヘキサンメチレングリコール、２−メチル−１，３−プロパンジオール、２，２−ジメチル−１，３−プロパンジオールもしくはネオペンチルグリコール、１，４−ビス−（ヒドロキシメチル）−シクロヘキサンもしくはシクロヘキサンジメタノール、１，２，３−プロパントリオールもしくはグリセロール、２−ヒドロキシメチル−２−メチル−１，３−プロパノールもしくはトリメチロールエタン、２−エチル−２−ヒドロキシメチル−１，３−プロパンジオールもしくはトリメチロールプロパン、２，２−ビス−（ヒドロキシメチル）−１，３−プロパンジオールもしくはペンタエリトリットを使用することができる。
【００２７】
このフルオロアルコール成分（Ａ４）は、一般式
ＣＦ３−（ＣＦ２）ｘ−（ＣＨ２）ｙ−ＯＨ
［式中ｘ＝３〜２０及びｙ＝１〜６］の末端にメチレン基を有するペルフルオロアルキルアルコール（炭化水素スペーサー）又は市販の混合物（例えばZonyl（Ｒ） BA, BA L, BA LD, Du Pont de Nemours）又は一般式
ＣＦ３ＣＦ２ＣＦ２Ｏ−ＣＦ（ＣＦ３）ＣＦ２Ｏ）ｚ−ＣＦ（ＣＦ３）ＣＨ２−ＯＨ
［式中ｚ＝１〜１０］のヘキサフルオロプロペンオキシド（ＨＦＰＯ）−オリゴマーアルコール又は市販の混合物（例えばKrytox（Ｒ）, Du Pont de Nemours）又はこの両方の混合物からなる。
【００２８】
適当なペルフルオロアルキルアルコールとして、更に２，２−ビス（トリフルオロメチル）プロパノール、１Ｈ，１Ｈ−２，５−ジ（トリフルオロメチル）−３，６−ジオキサウンデカフルオロノナノール、１Ｈ，１Ｈ，７Ｈ−ドデカフルオロヘプタノール、２，２，３，３，４，４，５，５，６，６，７，７−ドデカフルオロ−１，８−オクタンジオール、１Ｈ，１Ｈ−ヘプタフルオロブタノール、１Ｈ，１Ｈ、９Ｈ−ヘキサデカフルオロノナノール、１Ｈ，１Ｈ，３Ｈ−ヘキサフルオロブタノール、２Ｈ−ヘキサフルオロ−２−プロパノール、２，２，３，３，４，４，５，５−オクタフルオロ−１，６−ヘキサンジオール、１Ｈ，１Ｈ，５Ｈ−オクタフルオロペンタノール、１Ｈ，１Ｈ−ペンタフルオロプロパノール、２−（ペルフルオロブチル）エタノール、３−（ペルフルオロブチル）プロパノール、６−（ペルフルオロブチル）ヘキサノール、１Ｈ，１Ｈ−ペルフルオロ−１−デカノール、２−（ペルフルオロデシル）エタノール、６−（ペルフルオロエチル）ヘキサノール、２−（ペルフルオロヘキシル）エタノール、６−（ペルフルオロヘキシル）ヘキサノール、３−（ペルフルオロヘキシル）プロパノール、１Ｈ，１Ｈ−ペルフルオロ−１−ノナノール、１Ｈ，１Ｈ−ペルフルオロ−１−オクタノール、２−（ペルフルオロオクチル）エタノール、６−（ペルフルオロオクチル）ヘキサノール、３−（ペルフルオロオクチル）プロパノール、２−（ペルフルオロ−３−メチルブチル）エタノール、６−（ペルフルオロ−１−メチルエチル）ヘキサノール、２−（ペルフルオロ−５−メチルヘキシル）エタノール、２−（ペルフルオロ−７−メチルオクチル）エタノール、２−ペルフルオロプロポキシ−２，３，３，３−テトラフルオロプロパノール、１Ｈ，１Ｈ，３Ｈ−テトラフルオロプロパノール、１，１，２，２−テトラヒドロペルフルオロ−１−ヘキサデカノール、１，１，２，２−テトラヒドロペルフルオロ−１−テトラデカノール並びに１Ｈ，１Ｈ−トリフルオロエタノールを使用することができる。
【００２９】
このポリイソシアナート成分（Ｂ）（ｉ）、（Ｂ）（ｉｉ）及び／又は（Ｂ）（ｉｉｉ）は、同じ又は異なる反応性の２つ以上の脂肪族又は芳香族イソシアナート基を有する少なくとも１つのポリイソシアナート、ポリイソシアナート誘導体又はポリイソシアナート同族体からなる。ポリウレタン化学において十分公知のポリイソシアナート又はこれらの組合せが特に適している。適当な脂肪族ポリイソシアナートとして、例えば１，６−ジイソシアナトヘキサン（ＨＤＩ）、１−イソシアナト−５−イソシアナトメチル−３，３，５−トリメチルシクロヘキサンもしくはイソホロンジイソシアナート（ＩＰＤＩ）、ビス−（４−イソシアナトシクロヘキシル）−メタン（Ｈ１２ＭＤＩ）、１，３−ビス−（１−イソシアナト−１−メチル−エチル）−ベンゼン（ｍ−ＴＭＸＤＩ）もしくは個々の芳香族ポリイソシアナートの工業的異性体混合物を使用することができる。適当な芳香族ポリイソシアナートとして、例えば２，４−ジイソシアナートトルエンもしくはトルエンジイソシアナート（ＴＤＩ）、ビス−（４−イソシアナトフェニル）−メタン（ＭＤＩ）及び場合によりその高級な同族体（ポリマーＭＤＩ）もしくはこれらの個々の芳香族ポリイソシアナートの工業的異性体混合物を使用することができる。更に、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）をベースとするいわゆる「塗料イソシアナート（Lackpolyisocyanate）」が基本的に適している。「塗料イソシアナート」の概念は、アロファナート基、ビューレット基、カルボジイミド基、イソシアヌラート基、ウレトジオン基、ウレタン基を有する、このジイソシアナートの誘導体を表し、この場合モノマーのジイソシアナートの残留含有量は先行技術に相応して最小限に減少される。その他に、例えば、１，６−ジイソシアナートヘキサン（ＨＤＩ）をベースとする「塗料イソシアナート」の親水性変性により得られる変性されたイソシアナートを使用することもできる。同様に、二官能性ポリイソシアナート誘導体もしくは少なくとも三官能性の脂肪族又は芳香族ポリイソシアナートと、一般式（ＲＳｉＯ１．５）ｎ（式中、ｎ＝４、６、８、１０、１２及びＲ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有する任意の有機基）の（場合によりフッ素変性された）アミノ官能性の多面体のオリゴマーポリシルセスキオキサン（ＰＯＳＳ）との反応生成物が適している。
【００３０】
シルセスキオキサンは、オリゴマー又はポリマーの物質であり、この完全に縮合された代表物は一般式（ＳｉＯ３／２Ｒ）ｎを表し、その際、ｎ＞４であり、基Ｒは水素原子であることができるが大抵は有機基を表す。シルセスキオキサンの最も小さな構造は四面体である。Voronkov及びLavrent'yev著（Top. Curr. Chem. 102 (1982), 199-236）は、三官能性のＲＳｉＹ３前駆体（式中、Ｒは炭化水素基を表し、Ｙは加水分解可能基、例えばクロリド、アルコキシド又はシロキシドを表す）の加水分解による縮合による、完全に縮合された及び完全には縮合されていないオリゴマーのシルセスキオキサンの合成を記載している。Lichtenhan et al.はオリゴマーのシルセスキオキサンの塩基触媒による製造を記載している（WO 01/10871）。式Ｒ８Ｓｉ８Ｏ１２のシルセスキオキサン（同じ又は異なる炭化水素基Ｒを有する）は、塩基触媒により反応させて、官能化された完全には縮合されていないシルセスキオキサン、例えばＲ７Ｓｉ７Ｏ９（ＯＨ）３又はＲ８Ｓｉ８Ｏ１１（ＯＨ）２及びＲ８Ｓｉ８Ｏ１０（ＯＨ）４にし、（Chem. Commun. (1999), 2309-10; Polym. Mater. Sci. Eng. 82 (2000), 301-2; WO 01/10871）、それにより多様な完全には縮合されていない多官能性のシルセスキオキサン用の原料化合物として利用することができる。特に、式Ｒ７Ｓｉ７Ｏ９（ＯＨ）３のシルセスキオキサン（トリシラノール）は、官能化されたモノマーのシラン（corner capping）と反応させることにより相応して変性されたオリゴマーのシルセスキオキサンに変換される。
【００３１】
成分（Ｂ）（ｉ）の場合に、２，４−トルエンジイソシアナート又は２，４−トルエンジイソシアナートと２，６−トルエンジイソシアナートとからの工業的異性体混合物又はイソホロンジイソシアナート（ＩＰＤＩ）の工業的シス／トランス異性体混合物が有利である。異なる反応性のイソシアナート基を有するポリイソシアナートが特に有利である。
【００３２】
成分（Ｂ）（ｉｉ）の場合に、２，４−トルエンジイソシアナート又は２，４−トルエンジイソシアナートと２，６−トルエンジイソシアナートとからの工業的異性体混合物又はビス−（４−イソシアナトフェニル）−メタン（ＭＤＩ）及び場合によりその高級な同族体（ポリマーＭＤＩ）もしくはイソホロンジイソシアナート（ＩＰＤＩ）の工業的異性体混合物又は工業的シス／トランス異性体混合物が有利である。
【００３３】
成分（Ｂ）（ｉｉｉ）の場合に、２，４−トルエンジイソシアナート又は２，４−トルエンジイソシアナートと２，６−トルエンジイソシアナートとからの工業的異性体混合物又はビス−（４−イソシアナトフェニル）−メタン（ＭＤＩ）及び場合によりその高級な同族体（ポリマーＭＤＩ）もしくはイソホロンジイソシアナート（ＩＰＤＩ）の工業的異性体混合物又は工業的シス／トランス異性体混合物又は１，６−ジイソシアナートヘキサン（ＨＤＩ）をベースとする「塗料ポリイソシアナート」が有利であると見なすことができる。
【００３４】
場合によりフッ素変性された官能化成分（Ｃ）（ｉ）は、（環式）脂肪族及び／又は芳香族ポリオール及び／又はポリアミン及び／又はポリアミノアルコール及び／又は一般式（ＲＳｉＯ１．５）ｎ（式中ｎ＝４、６、８、１０、１２、Ｒ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有しかつ２５０〜２５０００ダルトンの分子量の任意の有機基）の反応性の多面体のオリゴマーのポリシルセスキオキサン（ＰＯＳＳ）のグループから選択された、ポリイソシアナートに対して反応性の１つ以上のアミノ基及び／又はヒドロキシル基及び／又はヒドロキシル基に対して反応性の１つ以上のイソシアナト基を有しかつ５０〜２５００ダルトンの分子量を有する化合物からなる。適当な化合物として、例えばモノアルコール、モノアミン、エタノールアミン、ジエタノールアミン、エチレンジアミン、ジエチレントリアミン、Ｎ−（２−アミノエチル）−２−アミノエタノール、トリメチロールプロパン、（Ｂ）（ｉ）、（Ｂ）（ｉｉ）及び（Ｂ）（ｉｉｉ）と同様のポリイソシアナート成分及び一般式（ＲＳｉＯ１．５）８（式中、Ｒ＝アミノプロピル及び／又はイソシアナトプロピル及び場合によりＣＨ２ＣＨ２ＣＦ２ＣＦ２ＣＦ２ＣＦ２ＣＦ２ＣＦ３及び／又はＨ及び／又はアルキル及び／又はシクロアルキル及び／又はアリール及び／又は（ＣＨ２）３（ＯＣＨ２ＣＨ２）ｎＯＭｅ及び／又はエポキシプロピル及び／又はジメトキシシロキシ及び／又はメタクリロイルオキシプロピル及び／又はトリエトキシシリルプロピル）の反応性の多面体のオリゴマーのポリシルセスキオキサン（ＰＯＳＳ）を使用することができる。
【００３５】
しかしながら本発明の範囲内で、成分（Ｃ）（ｉ）として、一般式
（ＲａＸｂＳｉＯ１．５）ｍ
［式中、ａ＝０又は１、ｂ＝０又は１、ａ＋ｂ＝１、ｍ＝２、６、８、１０、１２、並びにＲ＝水素原子、アルキル基、シクロアルキル基、アルケニル基、シクロアルケニル基、アルキニル基、シクロアルキニル基又はポリマー単位（これは置換されているか又は非置換である）又はポリマー単位又は架橋単位を介して結合されている他の官能化された多面体のオリゴマーのケイ素−酸素クラスター単位、Ｘ＝オキシ基、ヒドロキシ基、アルコキシ基、カルボキシ基、シリル基、アルキルシリル基、アルコキシシリル基、シロキシ基、アルキルシロキシ基、アルコキシシロキシ基、シリルアルキル基、アルコキシシリルアルキル基、アルキルシリルアルキル基、ハロゲン基、エポキシ基、エステル基、フルオロアルキル基、イソシアナート基、ブロックトイソシアナート基、アクリラート基、メタクリラート基、ニトリル基、アミノ基、ホスフィン基、ポリエーテル基又はタイプＸのような基を少なくとも１つ有するタイプＲの置換基、その際、タイプＲの前記置換基は同じ又は異なり、同様にタイプＸの置換基は同じ又は異なる］の反応性の多面体のオリゴマーのポリシルセスキオキサン（ＰＯＳＳ）を使用することも可能である。
【００３６】
この官能化成分（Ｃ）（ｉ）は、（環式）脂肪族及び／又は芳香族ポリオール及び／又はポリアミン及び／又はポリアミノアルコールのグループから選択される、更にイソシアナート基に対して反応性の２つ以上のアミノ基及び／又はヒドロキシル基を有しかつ５０〜５００ダルトンの分子量を有する化合物からなることができる。適当な化合物として、例えばエタノールアミン、ジエタノールアミン、エチレンジアミン、ジエチレントリアミン、Ｎ−（２−アミノエチル）−２−アミノエタノール及びトリメチロールプロパンを使用することができる。ジエタノールアミンを使用するのが有利である。
【００３７】
低分子量のポリアミン成分（Ｅ）は、ポリイソシアナートに対して反応性の２つ以上の（環式）脂肪族又は芳香族アミノ基を有しかつ５０〜５００ダルトンの分子量を有するポリアミンからなる。適当な（環式）脂肪族ポリアミンとして、例えばアジピン酸ジヒドラジド、エチレンジアミン、ジエチレントリアミン、トリエチレンテトラミン、テトラエチレンペンタミン、ペンタエチレンヘキサミン、ジプロピレントリアミン、ヘキサメチレンジアミン、ヒドラジン、イソホロンジアミン、Ｎ−（２−アミノエチル）−２−アミノエタノール、Huntsman Corporation社のJeffamine（Ｒ）（ポリオキシアルキレンアミン）、ジアスパラギン酸エステル、２−アクリルアミド−２−メチルプロパン−１−スルホン酸（ＡＭＰＳ）の塩とエチレンジアミンとからなる付加物、（メタ）アクリル酸の塩とエチレンジアミンとからなる付加物、１，３−プロパンスルホンとエチレンジアミンとからなる付加物又はこれらの任意の混合物を使用することができる。適当な芳香族ポリアミンとして例えばビス（４−アミノ−３−メチルフェニル）メタン、クメンジアミン、３，３′−ジクロロ−４，４′−ジアミノジフェニルメタン（ＭＯＣＡ）、ジエチルトルエンジアミン、メチレンジアニリン（ＭＤＡ）、ｍ−フェニレンジアミン（ｍ−ＰＤＡ）又はこれらの任意の混合物を使用することができる。その他に、アルジミン及び／又はケチミン及び／又はエナミンをベースとする潜在的硬化剤を使用することもでき、この潜在的硬化剤は水（例えば空気湿度）の侵入時に揮発性の分解生成物を放出するかもしくは放出せずにポリアミンを放出する。
【００３８】
溶剤成分（Ｌ）（ｉ）、（Ｌ）（ｉｉ）及び（Ｌ）（ｉｉｉ）は、低沸点の又は高沸点の有機溶剤からなる。適当な溶剤として、例えばＮ−メチルピロリドン、グリコールエーテル、例えばジプロピレングリコールジメチルエーテル（Proglyde DMM（Ｒ））、環式アルキレンカーボネート、キシレン、エチルベンゼン、Ｃ3−アルキルベンゼン（クメン）、酢酸エチル、酢酸ブチル、ブチルグリコール、１−メトキシプロピルアセタート、メチルイソブチルケトンを使用することができる。有利にフッ素変性された１成分又は２成分ポリウレタン樹脂は、全体の系中で１０質量％より少ない有機溶剤を含有する。
【００３９】
調製成分（Ｆ）（ｉ）及び（Ｆ）（ｉｉ）は、例えば消泡剤、脱気剤、潤滑剤、レベリング剤、分散剤、基材湿潤剤、疎水化剤、流動性付与剤、凝集助剤、艶消し剤、定着剤、凍結防止剤、酸化防止剤、ＵＶ安定剤、殺菌剤、殺真菌剤、他のポリマー及び／又はポリマー分散液、充填剤、顔料及び全ての種類のナノ粒子又はこれらの適当な組合せであり、その際、個々の調製成分はこの場合不活性と見なされる。この調製成分は、フッ素変性された１成分又は２成分ポリウレタン樹脂の製造の前でも、その製造の後でも導入することができる。
【００４０】
工程ａ）中の成分（Ａ１）、（Ａ２）、（Ａ３）（ｉ）、（Ｂ）（ｉ）及び（Ｃ）（ｉ）からなるフッ素変性されたポリウレタンプレポリマー又はポリオール混合物の固体含有量は、成分（Ａ１）、（Ａ２）、（Ａ３）（ｉ）、（Ｂ）（ｉ）、場合により（Ｃ）（ｉ）、（Ｆ）（ｉ）、場合により（Ｌ）（ｉ）及び場合により（Ｌ）（ｉｉｉ）からなる結合剤の全体の量に対して、２５〜１００質量％、有利に５０〜７５質量％に調節される。
【００４１】
工程ｃ）中の成分（Ｂ）（ｉｉｉ）もしくは（Ｂ）（ｉｉｉ）又は（Ａ３）（ｉｉ）及び／又は（Ｅ）からなる架橋剤成分の固体含有量は、成分（Ｂ）（ｉｉｉ）又は（Ａ４）（ｉｉ）及び／又は（Ｅ）、（Ｆ）（ｉｉ）及び場合により（Ｌ）（ｉｉｉ）からなる硬化剤（Ｄ）の全体の量に対して２５〜１００質量％、有利に５０〜７５質量％に調節される。
【００４２】
成分（Ａ）、（Ｂ）、（Ｃ）及び（Ｅ）からなるポリウレタンポリマーは、有利に１００００〜１０００００ダルトンの平均分子量（数平均）を有する。
【００４３】
本発明の他の主題は、工程ａ）でフッ素変性されたポリウレタンプレポリマー又はフッ素変性されたポリオール混合物（結合剤）を製造し、引き続き工程ｂ）でフッ素変性されたポリウレタン樹脂を製造することによる、フッ素変性された１成分又は２成分ポリウレタン樹脂の製造方法に関する。この方法を実施するために、この反応工程においてポリウレタン化学において通常の技術を使用して、反応工程ａ１）において成分（Ａ１）、（Ａ２）及び（Ａ３）（ｉ）を成分（Ｂ）（ｉ）と、場合により溶剤成分（Ｌ）（ｉ）の存在で及び場合により触媒の存在で反応させ、その際、成分（Ａ１）、（Ａ２）、（Ａ３）（ｉ）のヒドロキシル基は部分的に又は完全に成分（Ｂ）（ｉ）のイソシアナート基と反応されるか、又は場合により溶剤成分（Ｌ）（ｉ）の存在で及び場合により触媒の存在で混合され、場合により工程ａ１）からのフッ素変性されたポリウレタンプレポリマー又はポリオール混合物を反応工程ａ２）中でなお場合によりフッ素変性された官能化成分（Ｃ）（ｉ）と反応させかつ工程ａ１）又はａ２）からのフッ素変性されたポリウレタンプレポリマー又はポリオール混合物に反応工程ａ３）中で調製成分（Ｆ）（ｉ）を添加し、その際、この調製成分を単独で又は混合した形で個々の成分の反応又は混合の前、その間又はその後で添加することによる、フッ素変性されたポリウレタンプレポリマー又はポリオール混合物（結合剤）が製造される。
【００４４】
フッ素変性されたマクロモノマー（Ａ１）は、有利に反応工程ｃ１）においてフルオロアルコール成分（Ａ４）をポリイソシアナート成分（Ｂ）（ｉｉ）と場合により溶剤成分（Ｌ）（ｉｉ）の存在で及び場合により触媒の存在で反応させ、その際、成分（Ａ４）及び（Ｂ）（ｉｉ）の反応条件及び選択性は、成分（Ｂ）（ｉｉ）のイソシアナート基の１つだけが、成分（Ａ４）と反応し、かつ場合により引き続く反応工程ｃ２）において工程ｃ１）からの均一な前付加物が調製成分（Ｃ）（ｉｉ）と完全に反応するように選択され、その際、成分（Ｃ）（ｉｉ）の反応条件及び選択性は成分（Ｃ）（ｉｉ）の反応性基の１つだけが、前付加物の１つ又は複数の遊離イソシアナート基と反応するように選択されることにより製造される。
【００４５】
有利な実施態様の場合には、この場合、フルオロアルコール成分（Ａ４）は−２０〜５０℃の温度で、場合により適当な溶剤（Ｌ）（ｉｉ）を添加しながら及び場合により触媒を添加しながら、３０〜６０分の期間の間にポリイソシアナート成分（Ｂ）（ｉｉ）に滴加し、かつ反応させて、イソシアナート基の１つだけを反応させる。他の場合による工程において、生じた前付加物を数分間で冷却しながら官能化成分（Ｃ）（ｉｉ）中へ滴加する。適当な溶剤（Ｌ）（ｉｉ）は例えばＮ−メチルピロリドン（ＮＭＰ）又はテトラヒドロフランである。
【００４６】
引き続く反応工程ｂ）において、最終的に、工程ｂ３）からのフッ素変性されたポリウレタンプレポリマーを１成分適用の場合には空気湿度と反応させるか、又は工程ｂ３）からのフッ素変性されたポリウレタンプレポリマー又はポリオール混合物（結合剤）を２成分適用の場合には、ポリイソシアナート成分（Ｂ）（ｉｉｉ）又は低分子量のポリオール成分（Ａ４）（ｉｉ）及び／又は低分子量のポリアミン成分（Ｅ）、調節成分（Ｆ）（ｉｉ）及び場合により溶剤成分（Ｌ）（ｉｉｉ）からなる架橋剤成分（Ｄ）（硬化剤）と、場合により触媒の存在で反応させ、その際、前記調節成分を単独で又は一緒に、個々の成分の混合の前、その間又はその後で添加することにより、フッ素変性されたポリウレタン樹脂が製造される。
【００４７】
工程ａ）において成分（Ａ１）、（Ａ２）、（Ａ３）（ｉ）及び（Ｂ）（ｉ）のＮＣＯ／ＯＨ当量比は、０．５〜１０．０、有利に１．５〜６．０の値に調節される。
【００４８】
工程ｂ）において結合剤及び硬化剤のＮＣＯ／ＯＨ当量比は、１．０〜２．０、有利に１．０〜１．５の有利な値に調節される。
【００４９】
工程ｃ１）において成分（Ａ４）及び（Ｂ）（ｉｉ）のＮＣＯ／ＯＨ当量比は、殊に１．９〜２．１に調節され、工程ｃ２）において工程ｃ１）からの前付加物中の成分及び（Ｃ）（ｉｉ）のＮＣＯ／ＯＨ＋ＮＨ当量比は０．９５〜１．０５に調節される。
【００５０】
この反応工程ａ）、ｂ）及びｃ）は通常では成分（Ａ）及び（Ｂ）に対して、０．０１〜１質量％のポリイソシアナートの重付加反応のために通常の触媒の存在で実施される。ポリイソシアナートの重付加反応のための通常の触媒は例えば次のものである：ジブチルスズオキシド、ジブチルスズジラウラート（ＤＢＴＬ）、トリエチルアミン、オクタン酸スズ（ＩＩ）、１，４−ジアザ−ビシクロ［２，２，２］オクタン（ＤＡＢＣＯ）、１，４−ジアザ−ビシクロ［３，２，０］−５−ノネン（ＤＢＮ）、１，５−ジアザ−ビシクロ［５，４，０］−７−ウンデセン（ＤＢＵ）。
【００５１】
反応工程ａ１）及びａ２）は有利に４０〜１２０℃、殊に５０〜１１０℃の温度で実施される。
【００５２】
反応工程ｃ１）及びｃ２）は有利に-２０〜５０℃、殊に０〜３０℃の温度で実施される。
【００５３】
反応工程ａ３）及びｂ）は有利に１０〜６０℃、殊に２０〜５０℃の温度で実施される。
【００５４】
本発明の他の主題は、建築分野又は工業分野において、鉱物性及び非鉱物性の下地、例えば
ａ）  無機表面、
例えば、全ての種類の多孔性、吸収性、粗面及び研磨された建築資材及び建築材料（例えば、コンクリート、漆喰、ケイ酸及びケイ酸塩、人工石、天然石（例えば、花崗岩、大理石、砂岩、粘板岩、蛇紋岩）、粘土、セメント、レンガ）並びにエナメル、充填剤及び顔料、ガラス、セラミック、金属及び金属合金、
ｂ）  有機表面
例えば、木及び木材、ベニア、ガラス繊維強化プラスチック（ＧＦＫ）、プラスチック、皮革、天然繊維、全ての種類の極性有機ポリマー、複合材料
の持続的な撥油性及び撥水性の表面処理もしくは表面変性のための、改善された表面特性を有するフッ素変性された１成分又は２成分ポリウレタン樹脂の使用に関する。
【００５５】
本発明により提案された、改善された表面特性を有するフッ素変性された１成分又は２成分ポリウレタン樹脂は、次の適用分野において、持続的な撥油性及び撥水性の表面処理もしくは表面変性のために適している：
建築、例えば
・  落書き防止／防汚コーティング
・  イージークリーンコーティング
・  全ての種類の他の被覆（例えばバルコニー被覆、屋根（瓦）被覆、焼き付け塗料、ペイント及び塗料、ファッサードペイント、床用被覆、軽量、中量及び重量負荷可能な工業用床、公園地盤被覆、スポーツ用床）
・  シーリング
・  コンクリート完成部品
・  コンクリート成形品
・  タイル及び目地
・  接着剤及び封止剤
・  防音壁
・  防食
・  漆喰及び装飾漆喰
・  断熱複合材料系（ＷＤＶＳ）及び断熱系（ＷＤＳ）
並びに
非建築及び工業、例えば
・  自動車工業
・  コイルコーティング
・  焼き付け塗料
・  ガラス繊維及びガラス表面
・  セラミック及び衛生用セラミック
・  皮革仕上げ
・  表面変性された充填剤及び顔料
・  紙被覆
・  風力装置のロータ
・  船舶用塗料。
【００５６】
その他に、本発明による提案された、改善された表面特性を有するフッ素変性された１成分又は２成分ポリウレタン樹脂は、建築分野において、コンクリート、例えば
・  コンクリート完成部品
・  コンクリート成形品
・  現場打ちコンクリート
・  ショットクリート
・  レディーミックスコンクリート
の材料の疎水化／疎油化のために適している。
【００５７】
適用分野及びそれに関連する要求プロフィールに応じて、本発明によるフッ素変性された１成分又は２成分ポリウレタン樹脂を用いて、つまり、
・  空気湿度で硬化可能な、１成分プレポリマーベースの系又は
・  潜在的硬化剤によって硬化可能な、１成分プレポリマーベースの系又は
・  架橋剤によって硬化可能な、２成分プレポリマーベースの系又は
・  架橋剤によって硬化可能な、２成分ポリオールベースの系
を製造することができる。
【００５８】
記載されたフッ素成分の適当な選択及び使用量によって、極めて低い臨界表面張力及び極めて高い接触角を有し、優れた落書き防止特性及び防汚特性を有する被覆系もしくは表面を得ることができる。
【００５９】
特に、極めて高い耐薬品性及び耐溶剤性を必要とする適用の場合には、本発明によるフッ素変性された１成分又は２成分ポリウレタン樹脂は、フッ素変性を有する水性結合剤系より優れている。
【００６０】
改善された表面特性を有する本発明によるフッ素変性された１成分又は２成分ポリウレタン樹脂は、それぞれの適用分野のために、基本的に調製された形でもしくは未調製の形で使用することができる。この調製は、塗料工業及び被覆工業から公知の方法及び技術により実施される。
【００６１】
原則として、調製物の範囲内で、改善された表面特性を有する本発明の場合にフッ素変性された１成分又は２成分ポリウレタン樹脂を水性又は非水性の結合剤と組み合わせる及び／又は改善された表面特性を有するフッ素変性された１成分又は２成分ポリウレタン樹脂をベースとする調製物を水性又は非水性の結合剤をベースとする調製物と組み合わせることもできる。水性又は非水性の結合剤の概念は、この場合、水ベースのポリウレタン、ポリマー分散液、再分散性ポリマー粉末又は非水性の溶剤含有又は溶剤不含の、場合により反応性のポリマーを表す。
【００６２】
改善された表面特性を有する本発明によるフッ素変性された１成分又は２成分ポリウレタン樹脂の適用は、公知の方法、例えばフローコーティング、キャストコーティング、ブレードコーティング、ロールコーティング、スプレーコーティング、刷毛塗り、ディップコーティング、ローラーコーティングで行われる。
【００６３】
改善された表面特性を有する本発明によるフッ素変性された１成分又は２成分ポリウレタン樹脂から製造された被覆の乾燥及び硬化は、一般に、５〜５０℃の範囲内の常温（外気温、室内温度）で、つまり被覆を特別加熱することなしに行われるが、しかしこの適用に応じて５０〜１５０℃の範囲内の高めた温度でも行われる。
【００６４】
次の実施例は、本発明を詳細に説明する。
【００６５】
実施例
実施例１：
フッ素変性されたジオール成分（T-Bone）
滴下漏斗、ＫＰＧ撹拌機、還流冷却器、内部温度計及び窒素保護装置を備えた４口フラスコ中で、Ｎ−メチルピロリドン（ＮＭＰ）２８．８ｇ中に溶かした２，４−トルエンジイソシアナート（ＴＤＩ）（Desmodur T 80, Fa. Bayer AG）０．１ｍｏｌを、窒素保護下で装入し、約１５〜２０℃に冷却した。２，４−トルエンジイソシアナート（ＴＤＩ）の晶析は、この場合無条件に回避するのが好ましい。ジブチルスズラウラート（ＤＢＴＬ）２滴を触媒として添加した後、冷却しながら約１時間内で当モル量のフルオロアルコール（例えばDu Pont de Nemours社のZonyl（Ｒ））をゆっくりと滴加した。滴加の完了後に、このバッチを同じ温度で１時間後攪拌し、所望のＮＣＯ値を達成した。この前付加物を引き続き、Ｎ−メチルピロリドン（ＮＭＰ）３．０ｇと混合した当モル量のジエタノールアミン（ＤＥＡ）に冷却しながらゆっくりと滴加した。ＮＣＯ値がゼロに低下した場合に反応は完了した。
【００６６】
実施例２：
床用の、フッ素変性された光堅牢性の１Ｋポリウレタンシーリング剤（湿分硬化性）
ＫＰＧ撹拌機、還流冷却器、温度計及び窒素保護装置を備えた４口フラスコ中で、フッ素変性されたジオール成分（実施例１参照、Ｎ−メチルピロリドン（ＮＭＰ）１．４質量部を含有）４．７質量部と、イソホロンジイソシアナート（Degussa AG社、Vestanat（Ｒ） IPDI）２５．２質量部とからなる混合物を、窒素保護下で２時間８０〜９０℃で、触媒としてジブチルスズラウラート（ＤＢＴＬ）１滴の存在で撹拌した。５６ｍｇＫＯＨ・ｇ−１のヒドロキシル価を有するDesmophen C 200（Bayer AG社）４１．５質量部を添加した後、この混合物を窒素保護下で８０〜９０℃で更に撹拌し、算定されたＮＣＯ含有量が達成された（理論値：１０．３７質量％）。反応の進行を酸滴定によって行った。引き続きProglyde（Ｒ） DMM（Dow Chemical社）２８．６質量部を添加した。
【００６７】
フッ素含有量（結合剤に対して）：２．０質量％。
【００６８】
実施例３：
フッ素変性された２Ｋポリウレタン−床用被覆、自己レベリング、溶剤貧有
充填されたポリオール成分（部分Ａ）：
真空ディソルバー中で、Sovermol（Ｒ） 805（Cognis Deutschland GmbH社）３０．６質量部とフッ素変性されたジオール成分（実施例１参照、Ｎ−メチルピロリドン（ＮＭＰ）４．０質量部を含有）１３．５質量部とからなる混合物にゆっくりと常に撹拌しながらゼオライトペースト（Finma Chemie社）４．４質量部、Perenol E 8（Cognis Deutschland GmbH社）１．０質量部、Perenol F 40（Cognis Deutschland GmbH社）０．５質量部、Micro Talc AT 1（Norwegian-Talc社）８．０質量部、Baryte C 14 （Sachtleben社）１７質量部、顔料粉末（Heubach社のHeucosinタイプ）５．０質量部並びにMillisil W12（Quarzwerke社）２０．０質量部を添加した。この混合物に、引き続き真空中で１５００ｒｐｍで約２０分間分散させた。
【００６９】
ポリイソシアナート（部分Ｂ）：
Desmodur VL R 10（ポリマーのＭＤＩ、Bayer AG社、イソシアナート含有量：３１．５質量％）１５．７５質量部
部分Ａ：部分Ｂの混合比＝１００：１５．７５
フッ素含有量（調製物に対して）：３．６質量％。
【００７０】
実施例４：
フッ素変性された２Ｋポリウレタン−床用被覆、自己レベリング、溶剤貧有
充填されたポリオール成分（部分Ａ）：
真空ディソルバー中で、Desmophen（Ｒ） 1145（Bayer AG社）１６．５質量部と、Desmophen（Ｒ） 1150（Bayer AG社）１７．６質量部と、フッ素変性されたジオール成分（実施例１参照、Ｎ−メチルピロリドン（ＮＭＰ）４．０質量部）１３．３質量部とからなる混合物に、ゆっくりと常に撹拌しながらFinmaSorb 430 PR（Firma Chemie社）７．８質量部、Texaphor P 61（Cognis Deutschland GmbH社）０．５質量部、石英粉Ｗ６（Ouarzwerke社）４１．２質量部、顔料粉末２．６質量部並びにPerenol E 8（Cognis Deutschland GmbH社）０．５質量部を添加した。この混合物に、引き続き真空中で１５００ｒｐｍで約２０分間分散させた。
【００７１】
ポリイソシアナート（部分Ｂ）：
Desmodur VL（ポリマーのＭＤＩ、Bayer AG社、イソシアナート含有量３１．５質量％）２２．０質量部
部分Ａ：部分Ｂの混合比＝１００：22
フッ素含有量（調製物に対して）：３．４質量％。
【００７２】
実施例５
床用の光堅牢性の１Ｋポリウレタンシーリング剤（湿分硬化性、フッ素変性及びポリシルセスキオキサン変性された）
ＫＰＧ撹拌機、還流冷却器、温度計及び窒素保護装置を備えた４口フラスコ中で、フッ素変性されたジオール成分（実施例１参照、Ｎ−メチルピロリドン（ＮＭＰ）１．５質量部を含有）５．０質量部と、イソホロンジイソシアナート（Degussa AG社、Vestanat（Ｒ） IPDI）２６．３質量部とからなる混合物を、窒素保護下で２時間８０〜９０℃で、触媒としてジブチルスズラウラート（ＤＢＴＬ）約１滴の存在で撹拌した。５６ｍｇＫＯＨ・ｇ-1のヒドロキシル価を有するDesmophen C 200（Bayer AG社）３４．７質量部及びα，ω−ポリメタクリラートジオール（Tego Chemie Service GmbH社）４．４質量部並びに３−｛３，５，７，９，１１，１３，１５−ヘプタイソブチルペンタシクロ［９．５．１．１（３，９）．１（５，１５）．１（７，１３）］オクタシロキサン−１−イル｝プロピルイソシアナート（Degussa AG社）１．１質量部を添加した後、この混合物を窒素保護下で８０〜９０℃で更に撹拌し、計算されたＮＣＯ含有量を達成した（理論値：１０．８６質量％）。反応の進行を酸滴定によって行った。引き続きProglyde（Ｒ） DMM（Dow Chemical社）２８．５質量部を添加した。
【００７３】
フッ素含有量（結合剤に対して）：２．２質量％。
【００７４】
成分概要
工程ａ）： フッ素変性されたマクロモノマー（Ａ１）
（Ａ４）  フルオロアルコール成分
（Ｂ）（ｉｉ）  ポリイソシアナート成分ＩＩ
（Ｃ）（ｉｉ）  官能化成分ＩＩ
（Ｌ）（ｉｉ）  溶剤成分ＩＩＩ
工程ｂ）： フッ素変性されたポリウレタンプレポリマー又はポリオール混合物
（Ａ１）  工程ａ）からのフッ素変性されたマクロモノマー
（Ａ２）  高分子量のポリオール成分
（Ａ３）（ｉ）  低分子量のポリオール成分Ｉ
（Ｂ）（ｉ）  ポリイソシアナート成分Ｉ
（Ｃ）（ｉ）  官能化成分Ｉ
（Ｆ）（ｉ）  調製成分Ｉ
（Ｌ）（ｉ）  溶剤成分Ｉ
工程ｃ）： フッ素変性されたポリウレタン樹脂
（Ｄ）  架橋剤成分（混合物）、次のものを含有
（Ｂ）（ｉｉｉ）  ポリイソシアナート成分ＩＩＩ
（Ａ３）（ｉｉ）  低分子量のポリオール成分ＩＩ
（Ｅ）  低分子量のポリアミン成分
（Ｆ）（ｉｉ）  調製成分ＩＩ
（Ｌ）（ｉｉｉ）  溶剤成分Ｉ
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
ａ）  遊離イソシアナート基又は遊離アミノ基及び／又はヒドロキシル基を有するフッ素変性されたポリウレタンプレポリマー又は遊離ヒドロキシル基を有するフッ素変性されたポリオール混合物（結合剤）を製造し、その際、
ａ１）  イソシアナート基に対して反応性の２つ以上のアミノ基及び／又はヒドロキシル基を有しかつ５００〜２０００ダルトンの分子量を有するフッ素変性されたマクロモノマー（Ａ１）、イソシアナート基に対して反応性の２つ以上のヒドロキシル基を有しかつ５００〜６０００ダルトンの分子量を有する高分子量のポリオール成分（Ａ２）、並びに場合によりイソシアナート基に対して反応性の２つ以上のヒドロキシル基を有しかつ５０〜４９９ダルトンの分子量の低分子量のポリオール成分（Ａ３）（ｉ）を、
同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉ）と、場合により溶剤成分（Ｌ）（ｉ）の存在で、かつ場合により触媒の存在で反応させるか、
又は、
場合により溶剤成分（Ｌ）（ｉ）の存在で、かつ場合により触媒の存在で混合し、
ａ２）  場合により、工程ａ１）からのフッ素変性されたポリウレタンプレポリマー又はポリオール混合物を、（環式）脂肪族及び／又は芳香族ポリオール及び／又はポリアミン及び／又はポリアミノアルコール及び／又は一般式（ＲＳｉＯ１．５）ｎ（式中、ｎ＝４、６、８、１０、１２、Ｒ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有しかつ２５０〜２５０００ダルトンの分子量を有する任意の有機基）の反応性の多面体のオリゴマーのポリシルセスキオキサン（ＰＯＳＳ）のグループから選択された、イソシアナート基に対して反応性の１つ以上のアミノ基及び／又はヒドロキシル基及び／又はヒドロキシル基に対して反応性の１つ以上のイソシアナート基を有しかつ５０〜２５００ダルトンの分子量を有する、場合によりフッ素変性された官能化成分（Ｃ）（ｉ）と反応させ、
ａ３）  工程ａ１）又はａ２）からのフッ素変性されたポリウレタンプレポリマー又はポリオール混合物に、調製成分（Ｆ）（ｉ）を添加し、
並びに最終的に
ｂ）  １成分適用の場合には工程ａ３）からのフッ素変性されたポリウレタンプレポリマーを空気湿度と、２成分適用の場合には工程ａ３）からのフッ素変性されたポリウレタンプレポリマー又はポリオール混合物（結合剤）を架橋剤成分（Ｄ）（硬化剤）、調製成分（Ｆ）（ｉｉ）と場合により溶剤成分（Ｌ）（ｉｉｉ）並びに触媒の存在で反応させ、かつその際、架橋剤成分（Ｄ）として工程ａ３）からのポリオール混合物の場合には、同じ又は異なる反応性の２つ以上の（環式）脂肪族又は芳香族イソシアナート基を有する少なくとも１つのジイソシアナート、ポリイソシアナート、ポリイソシアナート誘導体又はポリイソシアナート同族体からなるポリイソシアナート成分（Ｂ）（ｉｉｉ）を使用し、ポリウレタンプレポリマーの場合には、ポリイソシアナート成分（Ｂ）（ｉｉｉ）又はイソシアナート基に対して反応性の２つ以上のヒドロキシル基を有しかつ５０〜４９９ダルトンの分子量を有する低分子量のポリオール成分（Ａ３）（ｉｉ）及び／又はイソシアナート基に対して反応性の２つ以上の（環式）脂肪族又は芳香族アミノ基を有しかつ５０〜５００ダルトンの分子量を有する低分子量のポリアミン成分（Ｅ）を使用することにより、全体の系で１〜４質量％のポリマー結合したフッ素含有量を含有するフッ素変性されたポリウレタン樹脂を製造すること
により得られる、フッ素変性された１成分又は２成分ポリウレタン樹脂。
【請求項２】
ｃ１）  一般式
ＣＦ３−（ＣＦ２）ｘ−（ＣＨ２）ｙ−ＯＨ
［式中、ｘ＝３〜２０、及びｙ＝１〜６］
の末端メチレン基を有するペルフルオロアルキルアルコール（炭化水素スペーサー）又は一般式
ＣＦ３ＣＦ２ＣＦ２Ｏ−ＣＦ（ＣＦ３）ＣＦ２Ｏ）ｚ−ＣＦ（ＣＦ３）ＣＨ２−ＯＨ
［式中、ｚ＝１〜１０］のヘキサフルオロプロペンオキシド（ＨＦＰＯ）−オリゴマー−アルコール又はイソシアナート基に対して反応性の１つのヒドロキシル基を有しかつ２５０〜５０００ダルトンの分子量のこれらの混合物からなるフルオロアルコール成分（Ａ４）を、同じ又は異なる反応性の２つ以上の（環式）脂肪族又は芳香族イソシアナート基を有する少なくとも１種のジイソシアナート、ポリイソシアナート、ポリイソシアナート誘導体又はポリイソシアナート同族体からなるポリイソシアナート成分（Ｂ）（ｉｉ）と、場合により溶剤成分（Ｌ）（ｉｉ）の存在で及び場合により触媒の存在で反応させ、
ｃ２）  場合により工程ｃ１）からの前付加物を、（環式）脂肪族及び／又は芳香族ポリオール及び／又はポリアミン及び／又はポリアミノアルコールのグループから選択されるイソシアナート基に対して反応性の２つ以上のアミノ基及び／又はヒドロキシル基を有しかつ５０〜５００ダルトンの分子量を有する官能化成分（Ｃ）（ｉｉ）と完全に反応させる
ことによりフッ素変性されたマクロモノマー（Ａ１）を製造することを特徴とする、請求項１記載のフッ素変性されたポリウレタン樹脂。
【請求項３】
フッ素変性されたマクロモノマー（Ａ１）として、単官能性のペルフルオロアルキルアルコール、イソホロンジイソシアナート又はトルエンジイソシアナート及びジエタノールアミンとからなる単峰性分子量分布を有する反応生成物もしくはマクロモノマーを使用することを特徴とする、請求項１又は２記載のフッ素変性されたポリウレタン樹脂。
【請求項４】
フッ素変性されたマクロモノマー（Ａ１）として、
ｉ）  ペルフルオロアルケン及びジエタノールアミン、有利に一般式
ＣＦ３−（ＣＦ２）ｘ−ＣＨ＝ＣＨ２
［式中、ｘ＝３〜２０］
の、末端にメチレン基を有するペルフルオロアルキルアルケン（炭化水素スペーサー）、及び／又は
ｉｉ）  アルキル（ペル）フルオロ（メタ）アクリラート及び／又は（ペル）フルオロアルキル（メタ）アクリラート及び／又は（ペル）フルオロアルキル−（ペル）フルオロ（メタ）アクリラート及びジエタノールアミン、及び／又は
ｉｉｉ）  （ペル）フルオロアルキルアルキレンオキシド及びＮ−メチルエタノールアミン又はジエタノールアミンと有利に一般式
ＣＦ３−（ＣＦ２）ｘ−ＣＨ２−Ｃ２Ｈ３Ｏ
［式中、ｘ＝３〜２０］の（ペル）フルオロアルキルアルキレンオキシドとの、場合により溶剤含有の反応生成物を使用することを特徴とする、請求項１記載のフッ素変性されたポリウレタン樹脂。
【請求項５】
高分子量のポリオール成分（Ａ２）として、（疎水性に変性された）ポリアルキレングリコール、脂肪族又は芳香族ポリエステル、ポリカプロラクトン、ポリカーボネート、ヒドロキシ官能性マクロモノマー及びテレケル、例えばα，ω−ポリメタクリラートジオール、α，ω−ジヒドロキシアルキルポリジメチルシロキサン、ヒドロキシ官能性エポキシ樹脂、ヒドロキシ官能性ケトン樹脂、ヒドロキシ官能性ポリスルフィド、ヒドロキシ官能性トリグリセリド、ビスエポキシドと不飽和脂肪酸とをベースとする酸化乾燥するアルキド樹脂又はこれらの混合物を使用することを特徴とする、請求項１から４までのいずれか１項記載のフッ素変性されたポリウレタン樹脂。
【請求項６】
成分（Ａ２）として、５００〜３０００ダルトンの分子量を有する、線状もしくは二官能性の（疎水性に変性された）ポリエーテルポリオール及び／又はポリエステルポリオール及び／又はポリカプロラクトンポリオール及び／又はポリカーボネートポリオール及び／又はα，ω−ポリメタクリラートジオールを使用することを特徴とする、請求項１から４までのいずれか１項記載のフッ素変性されたポリウレタン樹脂。
【請求項７】
成分（Ａ３）（ｉ）及び（Ａ３）（ｉｉ）として１，４−ブタンジオール及び／又は２−メチル−１，３−プロパンジオール及び／又は２，２−ジメチル−１，３−プロパンジオールを使用することを特徴とする、請求項１から６までのいずれか１項記載のフッ素変性されたポリウレタン樹脂
【請求項８】
成分（Ｂ）（ｉ）及び／又は（Ｂ）（ｉｉ）及び／又は（Ｂ）（ｉｉｉ）として、二官能性ポリイソシアナート誘導体もしくは少なくとも三官能性の脂肪族又は芳香族ポリイソシアナートと、場合により一般式（ＲＳｉＯ１．５）ｎ（式中、ｎ＝４、６、８、１０、１２及びＲ＝１〜１００個のＣ原子及び０〜５０個のＮ原子及び／又は０〜５０個のＯ原子及び／又は０〜５０個のＦ原子及び／又は０〜５０個のＳｉ原子及び／又は０〜５０個のＳ原子を有する任意の有機基）の場合によりフッ素変性されたアミノ官能性の多面体のオリゴマーポリシルセスキオキサン（ＰＯＳＳ）との反応生成物を使用することを特徴とする、請求項１から７までのいずれか１項記載のフッ素変性されたポリウレタン樹脂。
【請求項９】
成分（Ｃ）（ｉ）が、一般式（ＲＳｉＯ１．５）８（式中、Ｒ＝アミノプロピル及び／又はイソシアナトプロピル及び場合によりＣＨ２ＣＨ２ＣＦ２ＣＦ２ＣＦ２ＣＦ２ＣＦ２ＣＦ３及び／又はＨ及び／又はＣ１〜Ｃ２５−アルキル及び／又はＣ３〜Ｃ２５−シクロアルキル及び／又はＣ６〜Ｃ３０−アリール及び／又は（ＣＨ２）３（ＯＣＨ２ＣＨ２）ｎＯＭｅ及び／又はエポキシプロピル及び／又はジメトキシシリルオキシ及び／又はメタクリロイルオキシプロピル及び／又はトリエトキシシリルプロピル）の反応性の多面体のオリゴマーのポリシルセスキオキサン（ＰＯＳＳ）であることを特徴とする、請求項１から８までのいずれか１項記載のフッ素変性されたポリウレタン樹脂。
【請求項１０】
成分（Ｃ）（ｉ）として、一般式
（ＲａＸｂＳｉＯ１．５）ｍ
［式中、ａ＝０又は１、
ｂ＝０又は１、
ａ＋ｂ＝１、
ｍ＝４、６、８、１０、１２、
並びに
Ｒ＝水素原子、アルキル基、シクロアルキル基、アルケニル基、シクロアルケニル基、アルキニル基、シクロアルキニル基又はポリマー単位（これはそれぞれ置換されているか又は非置換である）又はポリマー単位又は架橋単位を介して結合されている他の官能化された多面体のオリゴマーのケイ素−酸素クラスター単位、
Ｘ＝オキシ基、ヒドロキシ基、アルコキシ基、カルボキシ基、シリル基、アルキルシリル基、アルコキシシリル基、シロキシ基、アルキルシロキシ基、アルコキシシロキシ基、シリルアルキル基、アルコキシシリルアルキル基、アルキルシリルアルキル基、ハロゲン基、エポキシ基、エステル基、フルオロアルキル基、イソシアナート基、ブロックトイソシアナート基、アクリラート基、メタクリラート基、ニトリル基、アミノ基、ホスフィン基、ポリエーテル基又はタイプＸのような基を少なくとも１つ有するタイプＲの置換基を表し、
タイプＲの前記置換基並びにタイプＸの置換基は同じ又は異なる］の反応性の多面体のオリゴマーのポリシルセスキオキサン（ＰＯＳＳ）を使用することを特徴とする、請求項１から９までのいずれか１項記載のフッ素変性されたポリウレタン樹脂。
【請求項１１】
低分子量のポリアミン成分（Ｅ）として、（環式）脂肪族及び／又は芳香族ポリアミン及び／又はアミノアルコールを使用することを特徴とする、請求項１から１０までのいずれか１項記載のフッ素変性されたポリウレタン樹脂。
【請求項１２】
低分子量のポリアミン成分（Ｅ）として、アルジミン及び／又はケチミン及び／又はエナミンをベースとする潜在的硬化剤を使用することを特徴とする、請求項１から１１までのいずれか１項記載のフッ素変性されたポリウレタン樹脂。
【請求項１３】
調製成分（Ｆ）（ｉ）及び（Ｆ）（ｉｉ）として消泡剤、脱気剤、潤滑剤、レベリング剤、分散剤、基材湿潤剤、疎水化剤、流動性付与剤、凝集助剤、艶消し剤、定着剤、凍結防止剤、酸化防止剤、ＵＶ安定剤、殺菌剤、殺真菌剤、他のポリマー並びに充填剤、顔料、ナノ粒子又はこれらの適当な組合せを使用することを特徴とする、請求項１から１２までのいずれか１項記載のフッ素変性されたポリウレタン樹脂。
【請求項１４】
工程ａ）において成分（Ａ１）、（Ａ２）、（Ａ３）（ｉ）及び（Ｂ）（ｉ）のＮＣＯ／ＯＨ当量比を、０．５〜１０．０、有利に１．５〜６．０の値に調節することを特徴とする、請求項１から１３までのいずれか１項記載のフッ素変性されたポリウレタン樹脂。
【請求項１５】
工程ｃ１）において成分（Ａ４）及び（Ｂ）（ｉｉ）のＮＣＯ／ＯＨ当量比を１．９〜２．１に調節し、工程ｃ２）において工程ｃ１）からの前付加物中の成分及び（Ｃ）（ｉｉ）のＮＣＯ／ＯＨ＋ＮＨ当量比を０．９５〜１．０５に調節することを特徴とする、請求項１から１４までのいずれか１項記載のフッ素変性されたポリウレタン樹脂。
【請求項１６】
工程ｂ）中での結合剤及び硬化剤のＮＣＯ／ＯＨ当量比を１．０〜２．０、有利に１．０〜１．５の値に調節することを特徴とする、請求項１から１５までのいずれか１項記載のフッ素変性されたポリウレタン樹脂。
【請求項１７】
反応工程ａ）、ｂ）及びｃ）を、成分（Ａ）及び（Ｂ）に対して、ポリイソシアナートの重付加反応のために通常の触媒０．０１〜１質量％の存在で実施することを特徴とする、請求項１から１６までのいずれか１項記載のフッ素変性されたポリウレタン樹脂。
【請求項１８】
工程ａ）において、成分（Ａ１）、（Ａ２）、（Ａ３）（ｉ）、（Ｂ）（ｉ）及び（Ｃ）（ｉ）からなるフッ素変性されたポリウレタンプレポリマー又はポリオール混合物の固体含有量を、成分（Ａ１）、（Ａ２）、（Ａ３）（ｉ）、（Ｂ）（ｉ）、場合により（Ｃ）（ｉ）、（Ｆ）（ｉ）、場合により（Ｌ）（ｉ）及び場合により（Ｌ）（ｉｉｉ）からなる結合剤の全体の量に対して、２５〜１００質量％に調節することを特徴とする、請求項１から１７までのいずれか１項記載のフッ素変性されたポリウレタン樹脂。
【請求項１９】
工程ａ）において、フッ素変性されたポリウレタンプレポリマー又はポリオール混合物の固体含有量を、結合剤の全体の量に対して５０〜７５質量％に調節することを特徴とする、請求項１８記載のフッ素変性されたポリウレタン樹脂。
【請求項２０】
工程ｂ）において、成分（Ｂ）（ｉｉｉ）もしくは（Ｂ）（ｉｉｉ）又は（Ａ３）（ｉｉ）及び／又は（Ｅ）からなる架橋剤成分の固体含有量を、成分（Ｂ）（ｉｉｉ）又は（Ａ３）（ｉｉ）及び／又は（Ｅ）、（Ｆ）（ｉｉ）及び場合により（Ｌ）（ｉｉｉ）からなる硬化剤（Ｄ）の全体の量に対して２５〜１００質量％に調節することを特徴とする、請求項１から１９までのいずれか１項記載のフッ素変性されたポリウレタン樹脂。
【請求項２１】
工程ｂ）において、架橋剤成分の固体含有量を、硬化剤（Ｄ）の全体の量に対して５０〜７５質量％に調節することを特徴とする、請求項２０記載のフッ素変性されたポリウレタン樹脂。
【請求項２２】
成分（Ａ）、（Ｂ）、（Ｃ）及び（Ｅ）からなるポリウレタンプレポリマーは１００００〜１０００００ダルトンの平均分子量（数平均）を有することを特徴とする、請求項１から２１までのいずれか１項記載のフッ素変性されたポリウレタン樹脂。
【請求項２３】
ａ）  フッ素変性されたポリウレタンプレポリマー又はポリオール混合物（結合剤）を、
ａ１）  成分（Ａ１）、（Ａ２）及び（Ａ３）（ｉ）を成分（Ｂ）（ｉ）と、場合により溶剤成分（Ｌ）（ｉ）の存在で及び場合により触媒の存在で反応させ、その際、成分（Ａ１）、（Ａ２）、（Ａ３）（ｉ）のヒドロキシル基は部分的に又は完全に成分（Ｂ）（ｉ）のイソシアナート基と反応させるか、又は場合により溶剤成分（Ｌ）（ｉ）の存在で及び場合により触媒の存在で混合し、
ａ２）  場合により工程ａ１）からのフッ素変性されたポリウレタンプレポリマー又はポリオール混合物をなお場合によりフッ素変性された官能化成分（Ｃ）（ｉ）と反応させ、
ａ３）  工程ａ１）又はａ２）からのフッ素変性されたポリウレタンプレポリマー又はポリオール混合物に調製成分（Ｆ）（ｉ）を添加し、その際、この調製成分を単独で又は混合した形で個々の成分の反応又は混合の前、その間又はその後で添加することにより製造し、
ｂ）  フッ素変性されたポリウレタン樹脂を、１成分適用の場合には、工程ａ３）からのフッ素変性されたポリウレタンプレポリマーを空気湿度と、又は２成分適用の場合には、工程ａ３）からのフッ素変性されたポリウレタンプレポリマー又はポリオール混合物（結合剤）を架橋剤成分（Ｄ）（硬化剤）、調製成分（Ｆ）（ｉｉ）及び場合により溶剤成分（Ｌ）（ｉｉｉ）と、場合により触媒の存在で反応させ、その際、架橋剤成分（Ｄ）として、ポリオール混合物の場合に、ポリイソシアナート成分（Ｂ）（ｉｉｉ）を使用し、ポリウレタンプレポリマーの場合にポリイソシアナート成分（Ｂ）（ｉｉｉ）又は低分子量のポリオール成分（Ａ３）（ｉｉ）及び／又は低分子量のポリアミン成分（Ｅ）を使用し、前記調節成分は単独で又は一緒に、個々の成分の混合の前、その間又はその後で添加することにより製造する
ことを特徴とする、請求項１から２２までのいずれか１項記載のフッ素変性されたポリウレタン樹脂の製造方法。
【請求項２４】
ｃ１）  フルオロアルコール成分（Ａ４）をポリイソシアナート成分（Ｂ）（ｉｉ）と場合により溶剤成分（Ｌ）（ｉｉ）の存在で及び場合により触媒の存在で反応させ、その際、成分（Ａ４）と（Ｂ）（ｉｉ）との反応条件及び選択性は、成分（Ｂ）（ｉｉ）のイソシアナート基の１つだけが成分（Ａ４）と反応するように選択し、引き続き
ｃ２）  場合により工程ｃ１）からの前付加物を官能化成分（Ｃ）（ｉｉ）と完全に反応させ、その際、成分（Ｃ）（ｉｉ）の反応条件及び選択性を、成分（Ｃ）（ｉｉ）の反応性の基の１つだけが前付加物の１つ又は複数の有利イソシアナート基と反応するように選択する
ことによりフッ素変性されたマクロモノマー（Ａ１）を製造することを特徴とする、請求項２３記載の方法。
【請求項２５】
反応工程ａ１）及びａ２）を４０〜１２０℃の温度で実施することを特徴とする、請求項２２から２４までのいずれか１項記載の方法。
【請求項２６】
方法を５０〜１１０℃の温度で実施することを特徴とする、請求項２５記載の方法。
【請求項２７】
反応工程ａ３）及びｂ）を１０〜６０℃の温度で実施することを特徴とする、請求項２２から２６までのいずれか１項記載の方法。
【請求項２８】
方法を２０〜５０℃の温度で実施することを特徴とする、請求項２７記載の方法。
【請求項２９】
反応工程ｃ１）及びｃ２）を−２０〜５０℃の温度で実施することを特徴とする、請求項２２から２８までのいずれか１項記載の方法。
【請求項３０】
方法を０〜３０℃の温度で実施することを特徴とする、請求項２９記載の方法。
【請求項３１】
建築分野又は工業分野において、鉱物性及び非鉱物性の下地の持続的な撥油性及び撥水性の表面処理もしくは表面変性のための、請求項１から２２までのいずれか１項記載のフッ素変性されたポリウレタン樹脂の使用。
【請求項３２】
鉱物性及び非鉱物性の下地が無機表面であることを特徴とする、請求項３１記載のフッ素変性されたポリウレタン樹脂使用。
【請求項３３】
無機表面は、例えば、全ての種類の多孔性、吸収性、粗面及び研磨された建築資材及び建築材料（例えば、コンクリート、漆喰、ケイ酸及びケイ酸塩、人工石、天然石（例えば花崗岩、大理石、砂岩、粘板岩、蛇紋岩）、粘土、セメント、レンガ）並びにエナメル、充填剤及び顔料、ガラス、セラミック、金属及び金属合金であることを特徴とする、請求項３２記載のフッ素変性されたポリウレタン樹脂の使用。
【請求項３４】
鉱物性及び非鉱物性の下地が有機表面であることを特徴とする、請求項３１記載のフッ素変性されたポリウレタン樹脂使用。
【請求項３５】
有機表面は、例えば、木及び木材、ベニア、ガラス繊維強化プラスチック（ＧＦＫ）プラスチック、皮革、天然繊維、全ての種類の極性有機ポリマー、複合材料であることを特徴とする、請求項３２記載の使用。
【請求項３６】
建築分野において、持続的な撥油性及び撥水性の表面処理もしくは表面変性のための、請求項１から２２までのいずれか１項記載のフッ素変性ポリウレタン樹脂の使用。
【請求項３７】
・  落書き防止／防汚コーティング
・  イージークリーンコーティング
・  全ての種類の被覆
・  シーリング
・  コンクリート完成部品
・  コンクリート成形品
・  タイル及び目地
・  接着剤及び封止剤
・  防音壁
・  防食
・  漆喰及び装飾漆喰
・  断熱複合材料系（ＷＤＶＳ）及び断熱系（ＷＤＳ）
としての請求項３６記載のフッ素変性されたポリウレタン樹脂の使用。
【請求項３８】
全ての被覆は、
・  バルコニー被覆、
・  屋根（瓦）被覆、
・  焼き付け塗料、
・  ペイント及び塗料、
・  ファッサードペイント、
・  床用被覆、
・  軽量、中量及び重量負荷可能な工業用床、
・  公園地盤被覆、
・  スポーツ用床
を有する、請求項３６及び３７記載のフッ素変性されたポリウレタン樹脂の使用。
【請求項３９】
・  自動車工業
・  コイルコーティング
・  焼き付け塗料
・  ガラス繊維及びガラス表面
・  セラミック及び衛生用セラミック
・  皮革仕上げ
・  表面変性された充填剤及び顔料
・  紙被覆
・  風力装置のロータ
・  船舶用塗料
の分野における、請求項１から２０までのいずれか１項記載のフッ素変性ポリウレタン樹脂の使用。
【請求項４０】
建築分野又は工業分野において、コンクリートの材料疎水化／疎油化のための、請求項１から２０までのいずれか１項記載のフッ素変性ポリウレタン樹脂の使用。
【請求項４１】
コンクリートは、コンクリート完成品、コンクリート成形品、現場打ちコンクリート、ショットクリート及びレディーミックスコンクリートであることを特徴とする、請求項４０記載のコンクリート。
【国際調査報告】
2009513748.tif 000002
2009513748.tif 000003
2009513748.tif 000004
2009513748.tif 000005
2009513748.tif 000006
2009513748.tif 000007